(57)【要約】      （修正有）【課題】新規の有用な組成物、すなわち、相対的により大きい直径のカーボンナノチューブの第１の集団と、相対的により小さい直径のカーボンナノチューブの別個の第２の集団とを含む、全般的にバイモーダルなサイズ分布を有するカーボンナノチューブ混合物を提供する。【解決手段】バイモーダルサイズ分布を有するカーボンナノチューブの混合物を含む組成物を、炭素酸化物を触媒の存在下で還元剤を用いて還元することによって生成する。得られるナノチューブの混合物は、４０ナノメートル超の特有の直径を有する多層カーボンナノチューブの第１の集団と、３０ナノメートル未満の特有の直径を有する単層ナノチューブであるように見えるものの第２の集団とを含む。得られる混合物はまた、炭素の１つ以上の他の同素体および形態を種々の割合で含有し得る。このカーボンナノチューブの混合物は、特有の抵抗率および密度を含む、特定の希有と思われる特性を有する。【選択図】なし【特許請求の範囲】
【請求項１】
少なくとも約５０：１のアスペクト比を有し、かつ実質的に同じ長さを有する略円筒形繊維を含む、カーボンナノチューブの第１の集団と、
前記第１の集団の平均直径よりも小さい平均直径を有する略円筒形繊維を含む、カーボンナノチューブの第２の集団と
を含む固体炭素組成物であって、
前記第２の集団が前記第１の集団と絡み合わされ、かつ前記第２の集団が不規則な配向を有する、固体炭素組成物。
【請求項２】
前記第１の集団が、フォレスト形態で整列されたカーボンナノチューブを有する、請求項１に記載の組成物。
【請求項３】
前記第１の集団が、ピロー形態で絡まるカーボンナノチューブを有する、請求項１に記載の組成物。
【請求項４】
前記第１および第２の集団カーボンナノチューブが絡まる、請求項１に記載の組成物。
【請求項５】
前記第１の集団が、４つ以上の層を有する多層カーボンナノチューブから成る、請求項１に記載の組成物。
【請求項６】
前記第１の集団の前記カーボンナノチューブの前記平均直径が、前記第２の集団の前記カーボンナノチューブの前記平均直径より少なくとも約３倍大きい、請求項１に記載の組成物。
【請求項７】
前記第１の集団の前記カーボンナノチューブの前記平均直径が、前記第２の集団の前記カーボンナノチューブの前記平均直径より少なくとも約３〜１５倍大きい、請求項６に記載の組成物。
【請求項８】
前記第２の集団内の前記カーボンナノチューブのうちの少なくとも１つが、前記第１の集団内の前記カーボンナノチューブのうちの少なくとも１つに化学的に結合している、請求項１に記載の組成物。
【請求項９】
前記第１の集団が、２０ｎｍ〜２００ｎｍの特有の直径を有するカーボンナノチューブを含む、請求項１に記載の組成物。
【請求項１０】
前記第１の集団が、４０ｎｍ超の特有の直径を有するカーボンナノチューブを含み、前記第２の集団が、３０ｎｍ未満の特有の直径を有するカーボンナノチューブを含む、請求項１に記載の組成物。
【請求項１１】
前記第１の集団が、８０ｎｍ〜１５０ｎｍの特有の直径を有するカーボンナノチューブを含み、前記第２の集団が、１０〜２５ｎｍの特有の直径を有するカーボンナノチューブを含む、請求項１に記載の組成物。
【請求項１２】
前記第２の集団が、多層カーボンナノチューブから成る、請求項１に記載の組成物。
【請求項１３】
前記多層カーボンナノチューブが、２５ｎｍ未満の直径を有する単層、２層、および３層カーボンナノチューブを含む、請求項１２に記載の組成物。
【請求項１４】
前記第１および前記第２の集団の中間の直径を有する、ナノチューブの第３の集団をさらに含む、請求項１に記載の組成物。
【請求項１５】
１つ以上のさらなる炭素の同素体および形態が、前記カーボンナノチューブに加えて存在する、請求項１に記載の組成物。
【請求項１６】
２９．０ｋＰａにおいて、８７．６ｋＰａにおけるその抵抗率の２．２５〜２．７５倍である抵抗率を有する、カーボンナノチューブの混合物。
【請求項１７】
１立方フィートあたり約２０ポンド〜１立方メートルあたり４８０キログラム超の転圧密度を有する、カーボンナノチューブの混合物。
【請求項１８】
前記混合物が、２９．０ｋＰａにおいて１立方メートルあたり３２０キログラムを超える転圧密度、および８７．６ｋＰａにおいて１立方メートルあたり４８０キログラムを超える転圧密度を有する、請求項１７に記載のカーボンナノチューブの混合物。
【請求項１９】
バイモーダルサイズ分布を有するカーボンナノチューブの混合物であって、
炭素酸化物ガスストリームおよび還元剤ガスストリームを混合して、反応ガス混合物を形成することと、
前記反応ガス混合物を、所定の反応温度および所定の圧力下で、所定の固体触媒を含有する反応容器中へ通すことと、
前記反応混合物を、前記固体触媒の存在下で反応させて、カーボンナノチューブを形成することと、
前記ナノチューブを前記反応容器から取り出すことと
を含むプロセスによって形成される、カーボンナノチューブの混合物。
【請求項２０】
バイモーダルサイズ分布を有するカーボンナノチューブの混合物を生成する方法であって、
炭素酸化物ガスストリームおよび還元剤ガスストリームを混合して、反応ガス混合物を形成することと、
前記反応ガス混合物を、所定の反応温度および所定の圧力で、所定の固体触媒を含有する反応容器へ導入することと、
前記反応混合物を、前記固体触媒の存在下で反応させて、カーボンナノチューブを形成することと、
前記ナノチューブを前記反応容器から取り出すことと
を含む、方法。
【請求項２１】
前記触媒が、軟鋼、ステンレス鋼３０４、ステンレス鋼３１６Ｌ、または炭素鋼触媒を含む、請求項２０に記載の方法。
【請求項２２】
前記所定の反応温度が、約４５０℃〜約９００℃である、請求項２０に記載の方法。
【請求項２３】
前記所定の反応温度が、約６００℃〜約７００℃である、請求項２２に記載の方法。
【請求項２４】
前記所定の反応圧力が、約５３ｋＰａ〜約１３３ｋＰａである、請求項２０に記載の方法。
【請求項２５】
バイモーダルサイズ分布を有するカーボンナノチューブの混合物を生成する方法であって、
炭素酸化物ガスストリームおよび還元剤ガスストリームを混合して、反応ガス混合物を形成することであって、前記還元剤ガスストリームが、メタン、水素、メタノール、エタン、およびエタノールから成る群から選択される、ことと、
前記反応ガス混合物を、所定の反応温度および所定の圧力で、触媒を含有する反応容器中へ通すことであって、前記触媒が、ステンレス鋼、軟鋼、または炭素鋼を含む、ことと、
前記反応混合物を、固体触媒の存在下で反応させて、カーボンナノチューブを形成することと、
前記ナノチューブを前記反応容器から取り出すことと
を含む、方法。
【請求項２６】
前記固体触媒の存在下での前記反応混合物中の水の分圧が、所定の分圧を維持するために調節される、請求項２０に記載の方法。
【請求項２７】
前記水の分圧が、凝縮、圧縮、過剰な水の除去、加熱、または水の添加によって調節される、請求項２６に記載の方法。
【請求項２８】
反応ガス混合物の一部分を含むように、前記反応容器からテールガスストリームを再循環させることをさらに含む、請求項２０に記載の方法。
【請求項２９】
バイモーダルサイズ分布を有するカーボンナノチューブの混合物を生成するための方法であって、
炭素酸化物ガスストリームおよび還元剤ガスストリームを混合して、反応ガス混合物を形成することと、
前記反応ガス混合物を、所定の反応温度および所定の圧力で、所定の固体触媒を含有する反応容器中へ通すことであって、前記固体触媒が、その中で存在する鉄がアルファ相にない、担持されていない鉄系触媒を含む、ことと、
前記反応ガス混合物を、前記固体触媒の存在下で反応させて、カーボンナノチューブを形成することと、
前記反応容器中の水蒸気圧を、所定のレベルに継続的に維持することと、
前記形成されたナノチューブを、前記反応容器から取り出すことと、を含む、方法。
【請求項３０】
前記鉄が、実質的に非酸化状態にある、請求項２９に記載の方法。
【請求項３１】
前記鉄が、還元状態にある、請求項３０に記載の方法。
【発明の詳細な説明】
【技術分野】
【０００１】
優先権の主張
本出願は、２０１２年４月２３日に出願された、米国仮特許出願第  ６１／６３７，２２９号、名称「Ｃａｒｂｏｎ  Ｎａｎｏｔｕｂｅｓ  Ｈａｖｉｎｇ  ａ  Ｂｉｍｏｄａｌ  Ｓｉｚｅ  Ｄｉｓｔｒｉｂｕｔｉｏｎ」の出願日の利益を主張するものであり、その開示は、参照によりその全体が本明細書に組み込まれる。
【０００２】
技術分野
本開示の実施形態は概して、広範なサイズ分布を有し、全般的にバイモーダルサイズ分布を有するカーボンナノチューブから成る組成物に関する。本開示はさらに、実質的に２つ以上の別個のカーボンナノチューブの集団から成るバイモーダル組成物であって、第１の成長集団が、特性として著しくより大きいカーボンナノチューブ（典型的には、多層カーボンナノチューブ）から成り、特性として遥かにより小さいナノチューブ（典型的には、単層カーボンナノチューブ）から成る第２の成長集団を伴う組成物の生成のための方法を提供する。
【背景技術】
【０００３】
２０１２年２月９日に公開された米国特許出願公開第２０１２／００３４１５０Ａ１号は、本明細書の背景情報を開示し、その開示は、参照によりその全体が本明細書に組み込まれる。
【０００４】
追加の情報が、発明者としてＤａｌｌａｓ  Ｂ．Ｎｏｙｅｓを列挙する以下の文書で開示され、それぞれの開示は、参照によりその全体が本明細書に組み込まれる。
１．Ｄａｌｌａｓ  Ｂ．Ｎｏｙｅｓの名義で、２０１２年４月１６日に出願された米国特許出願第６１／６２４，７０２号の利益を主張する、「Ｍｅｔｈｏｄｓ  ａｎｄ  Ｓｔｒｕｃｔｕｒｅｓ  ｆｏｒ  Ｒｅｄｕｃｉｎｇ  Ｃａｒｂｏｎ  Ｏｘｉｄｅｓ  ｗｉｔｈ  Ｎｏｎ−Ｆｅｒｒｏｕｓ  Ｃａｔａｌｙｓｔｓ」について本願と同日に出願された、ＰＣＴ／ＵＳ２０１３／００００７２（代理人整理番号３５２５−Ｐ１０９４５．１ＰＣ）、
２．Ｄａｌｌａｓ  Ｂ．Ｎｏｙｅｓの名義で、２０１２年４月１６日に出願された米国特許出願第６１／６２４，５７３号の利益を主張する、「Ｍｅｔｈｏｄｓ  ａｎｄ  Ｓｙｓｔｅｍｓ  ｆｏｒ  Ｔｈｅｒｍａｌ  Ｅｎｅｒｇｙ  Ｒｅｃｏｖｅｒｙ  ｆｒｏｍ  Ｐｒｏｄｕｃｔｉｏｎ  ｏｆ  Ｓｏｌｉｄ  Ｃａｒｂｏｎ  Ｍａｔｅｒｉａｌｓ  ｂｙ  Ｒｅｄｕｃｉｎｇ  Ｃａｒｂｏｎ  Ｏｘｉｄｅｓ」について本願と同日に出願された、ＰＣＴ／ＵＳ２０１３／００００７６（代理人整理番号３５２５−Ｐ１０９４６．１ＰＣ）、
３．Ｄａｌｌａｓ  Ｂ．Ｎｏｙｅｓの名義で、２０１２年４月１６日に出願された米国特許出願第６１／６２４，７２３号の利益を主張する、「Ｍｅｔｈｏｄｓ  ｆｏｒ  Ｐｒｏｄｕｃｉｎｇ  Ｓｏｌｉｄ  Ｃａｒｂｏｎ  ｂｙ  Ｒｅｄｕｃｉｎｇ  Ｃａｒｂｏｎ  Ｄｉｏｘｉｄｅ」について本願と同日に出願された、ＰＣＴ／ＵＳ２０１３／００００７７（代理人整理番号３５２５−Ｐ１０９４７．１ＰＣ）、
４．Ｄａｌｌａｓ  Ｂ．Ｎｏｙｅｓの名義で、２０１２年４月１６日に出願された米国特許出願第６１／６２４，７５３号の利益を主張する、「Ｍｅｔｈｏｄｓ  ａｎｄ  Ｒｅａｃｔｏｒｓ  ｆｏｒ  Ｐｒｏｄｕｃｉｎｇ  Ｓｏｌｉｄ  Ｃａｒｂｏｎ  Ｎａｎｏｔｕｂｅｓ，Ｓｏｌｉｄ  Ｃａｒｂｏｎ  Ｃｌｕｓｔｅｒｓ，ａｎｄ  Ｆｏｒｅｓｔｓ」について本願と同日に出願された、ＰＣＴ／ＵＳ２０１３／００００７３（代理人整理番号３５２５−Ｐ１１００１．１ＰＣ）、
５．Ｄａｌｌａｓ  Ｂ．Ｎｏｙｅｓの名義で、２０１２年４月１６日に出願された米国特許出願第６１／６２４，５１３号の利益を主張する、「Ｍｅｔｈｏｄｓ  ｆｏｒ  Ｔｒｅａｔｉｎｇ  ａｎ  Ｏｆｆｇａｓ  Ｃｏｎｔａｉｎｉｎｇ  Ｃａｒｂｏｎ  Ｏｘｉｄｅｓ」について本願と同日に出願された、ＰＣＴ／ＵＳ２０１３／００００７５（代理人整理番号３５２５−Ｐ１１００２．１ＰＣ）、
６．Ｄａｌｌａｓ  Ｂ．Ｎｏｙｅｓの名義で、２０１２年４月１６日に出願された米国特許出願第６１／６２４，８４８号の利益を主張する、「Ｍｅｔｈｏｄｓ  ｆｏｒ  Ｕｓｉｎｇ  Ｍｅｔａｌ  Ｃａｔａｌｙｓｔｓ  ｉｎ  Ｃａｒｂｏｎ  Ｏｘｉｄｅ  Ｃａｔａｌｙｔｉｃ  Ｃｏｎｖｅｒｔｅｒｓ」について本願と同日に出願された、ＰＣＴ／ＵＳ２０１３／００００７１（代理人整理番号３５２５−Ｐ１１２４８．１ＰＣ）、
Ｄａｌｌａｓ  Ｂ．Ｎｏｙｅｓの名義で、２０１２年４月１６日に出願された米国特許出願第６１／６２４，４６２号の利益を主張する、「Ｍｅｔｈｏｄｓ  ａｎｄ  Ｓｙｓｔｅｍｓ  ｆｏｒ  Ｃａｐｔｕｒｉｎｇ  ａｎｄ  Ｓｅｑｕｅｓｔｅｒｉｎｇ  Ｃａｒｂｏｎ  ａｎｄ  ｆｏｒ  Ｒｅｄｕｃｉｎｇ  ｔｈｅ  Ｍａｓｓ  ｏｆ  Ｃａｒｂｏｎ  Ｏｘｉｄｅｓ  ｉｎ  ａ  Ｗａｓｔｅ  Ｇａｓ  Ｓｔｒｅａｍ」について本願と同日に出願された、ＰＣＴ／ＵＳ２０１３／００００８１（代理人整理番号３５２５−Ｐ１１２４９．１ＰＣ）、および
７．Ｄａｌｌａｓ  Ｂ．Ｎｏｙｅｓの名義で、２０１２年７月１３日に出願された米国特許出願第６１／６７１，４６４号の利益を主張する、「Ｍｅｔｈｏｄｓ  ａｎｄ  Ｓｙｓｔｅｍｓ  ｆｏｒ  Ｆｏｒｍｉｎｇ  Ａｍｍｏｎｉａ  ａｎｄ  Ｓｏｌｉｄ  Ｃａｒｂｏｎ  Ｐｒｏｄｕｃｔｓ」について本願と同日に出願された、ＰＣＴ／ＵＳ２０１３／００００７８（代理人整理番号３５２５−Ｐ１１３６１．１ＰＣ）。
【０００５】
固体炭素は、数多くの商業的用途を有する。これら用途は、タイヤ、インク等のフィラー材料としてのカーボンブラックおよび炭素繊維の使用等の長期間にわたる使用、種々の形態のグラファイト（例えば、遮熱剤としての熱分解グラファイト）のための使用、およびバックミンスターフラーレンおよびカーボンナノチューブのための革新的かつ新たに出現した用途を含む。ＣＮＴ（カーボンナノチューブ）は、強度、電流容量、ならびに熱および電気伝導性を含む、その固有の材料特性のため、有益であり得る。現在のＣＮＴのバルク用途としては、複合材の製造における樹脂への添加物としての用途が挙げられる。ＣＮＴの用途に関する研究および開発は、使用されている、または検討中の多種多様な用途において非常に活発である。ＣＮＴの広範囲にわたる使用に対する１つの障害は、製造コストとなっている。
【０００６】
種々の形態の固体炭素を製造するための従来の方法は、一般的に、好適な触媒の存在下での炭化水素の熱分解を含む。炭化水素は、歴史的に多量の入手可能性があり、比較的低価格であるため、一般的に、炭素源として使用される。固体炭素の生成における、炭素源としての炭素酸化物の使用は、殆ど未開発のままである。
【０００７】
炭素酸化物、特に二酸化炭素は、炭化水素燃焼の排気ガス等の点状の排出源から、またはいくつかのプロセスオフガスから抽出され得る、多量のガスである。二酸化炭素はまた、空気からも抽出され得る。点状の排出源は、空気よりも著しく高い二酸化炭素濃度を有するので、該排出源は、しばしば、二酸化炭素を採取するための経済的な源である。しかしながら、空気の即時的な入手可能性は、空気中の二酸化炭素から固体炭素生成物を局所的に製造することによる輸送コストの排除によって、コストの相殺を提供し得る。
【０００８】
二酸化炭素はまた、発電および化学プロセスの副産物として益々入手可能および安価になっており、ここでは１つの課題が、二酸化炭素の捕獲およびその後の隔離によって（例えば、地質形成物中へ注入することによって）、二酸化炭素の大気中への排出を削減する、または排除することであり得る。例えば、二酸化炭素の捕獲および隔離は、いくつかの「グリーン」石炭燃焼発電所の基礎である。現在の実務において、二酸化炭素の捕獲および隔離は、多大なコストを必要とする。
【０００９】
種々の平衡が確認されている、炭素、酸素、および水素の関与する多種多様な反応がある。炭化水素の熱分解は、一般的に酸素が殆どまたは全く存在しない状態で、固体炭素の生成に好都合である水素と炭素との間の平衡を伴う。「一酸化炭素の不均化反応」とも称されるＢｏｕｄｏｕａｒｄ反応は、一般的に水素が殆どまたは全く存在しない状態で、固体炭素の生成に好都合である炭素と酸素との間の平衡の範囲である。ボッシュ反応は、同じく固体炭素の生成に好都合である反応条件下で、炭素、酸素、および水素の全てが存在する平衡の範囲内である。
【００１０】
炭化水素の熱分解と、Ｂｏｕｄｏｕａｒｄ反応と、ボッシュ反応との関係は、図９４で示されるように、Ｃ−Ｈ−Ｏ平衡状態図に関して理解され得る。Ｃ−Ｈ−Ｏ平衡状態図は、カーボンナノチューブ（「ＣＮＴ」）を含む、固体炭素までの種々の既知の経路を含む。炭化水素の熱分解反応は、図９４のＨとＣを結ぶ平衡線上、および破線の左上への三角形の左縁部の近くの領域の中で起こる。熱分解ゾーンとボッシュ反応ゾーンとの間の遷移は、反応器温度によって変化し得るので、２つの破線が示されている。Ｂｏｕｄｏｕａｒｄ反応、すなわち一酸化炭素の不均化反応は、ＯとＣを結ぶ平衡線の近く（すなわち、三角形の右縁部）で起こる。本図を横切る種々の温度に関する平衡線は、固体炭素が形成されるおよその領域を示す。各温度について、固体炭素は、関連する平衡線の上側の領域で形成され得るが、全般的に、平衡線の下側の領域では形成されない。Ｂｏｕｄｏｕａｒｄ反応ゾーンは、三角形の右側に現れる。図９４を参照。このゾーンでは、熱力学的にボッシュ反応よりもＢｏｕｄｏｕａｒｄ反応が好ましい。熱分解ゾーンとＢｏｕｄｏｕａｒｄ反応ゾーンとの間の領域、および特定の反応温度曲線の上側では、熱力学的にＢｏｕｄｏｕａｒｄ反応よりもボッシュ反応が好ましい。
【００１１】
米国特許第７，７９４，６９０号（Ａｂａｔｚｏｇｌｏｕ他）は、有機材料からの炭素の隔離のための、乾燥改質プロセスを教示する。Ａｂａｔｚｏｇｌｏｕは、随意に３Ｄ乾燥改質触媒を伴う、２Ｄ炭素隔離触媒を利用する方法を開示している。例えば、Ａｂａｔｚｏｇｌｏｕは、第１段階で、３Ｄ触媒上で有機材料（例えば、メタン、エタノール）およびＣＯ２を乾燥改質して合成ガスを形成し、それに続いて、ＣＮＴおよびカーボンナノフィラメントを形成するために２Ｄ炭素鋼触媒上で合成ガスを炭素隔離するための、２段階プロセスを開示している。２Ｄ触媒は、非多孔性金属担体もしくはセラミック担体上の活性金属（例えば、Ｎｉ、Ｒｈ、Ｒｕ、Ｃｕ−Ｎｉ、Ｓｎ−Ｎｉ）、またはモノリス担体上の鉄系触媒（例えば、鋼）であり得る。３Ｄ触媒は、類似の組成であり得るか、または類似の担体上の複合触媒（例えば、Ｎｉ／ＺｒＯ２−Ａｌ２Ｏ３）であり得る。Ａｂａｔｚｏｇｌｏｕは、鉄をそのアルファ相へと変態させるために、その共晶点を超える温度で触媒の表面に不活性ガスストリームを通過させることによる、２Ｄ触媒の事前活性化を教示している。Ａｂａｔｚｏｇｌｏｕは、２段階プロセスにおいて水を最小にすること、または乾燥改質の第１段階中に、反応ガス混合物中に低濃度（０〜１０重量％）の水を添加することを教示している。
【特許文献１】米国特許出願公開第２０１２／００３４１５０Ａ１号
【特許文献２】米国特許第７，７９４，６９０号
【発明の概要】
【００１２】
開示
本開示は、新規の有用な組成物、すなわち、相対的により大きい直径のカーボンナノチューブの第１の集団と、相対的により小さい直径のカーボンナノチューブの別個の第２の集団とを含む、全般的にバイモーダルなサイズ分布を有するカーボンナノチューブ混合物に関する。固体炭素生成物のタイプ、純度、および均一性は、反応条件（時間、温度、圧力、反応物質の分圧）および触媒（サイズ、形成方法、および触媒の形態を含む）によって制御される。カーボンナノチューブの第１の集団はそれ自身、「フォレスト」形態、「ピロー」形態を含む種々の形態、ならびに全体に分布する第２の集団を伴う種々のサイズおよび形状の凝集体で編成され得る。全般的に、第１の集団は、カーボンナノ繊維を含み得る多層カーボンナノチューブ材料であり、一方第２の集団は、より小さい直径の単層、２層、または３層カーボンナノチューブ材料である。典型的に、第１の集団は、特有のサイズにおいて第２の集団より著しい多様性を有するようである。
【００１３】
本開示はまた、全般的にバイモーダルなサイズ分布を有するカーボンナノチューブ、すなわち、結果として生じるナノチューブの大部分が２つの分離したナノチューブの集団のうちの１つに入り、１つの集団が、相対的により大きい直径を有するナノチューブであり、第２の集団が、相対的により小さい直径を有するナノチューブである、カーボンナノチューブの生成のための方法に関する。いくつかの実施形態では、２つ以上の集団は、種々の相対的割合の総組成物を伴う種々のサイズの漸次的移行を含み得る。さらに、ある特定の実施形態ではまた、炭素の同素体および形態が、カーボンナノチューブ集団と同時に発生し得る。
【００１４】
早期の指標は、このバイモーダル組成物は、より大きい多層ＣＮＴに典型的である強化された引張り強度と単層ＣＮＴに典型的である強化された電気および熱伝導特性とを組み合わせた特有の工学特性を有し得るということを示している。したがって、このバイモーダル組成物は、少なくともいくつかの用途のためのＣＮＴ製造の分野において著しい改善であり得る。
[本発明1001]
少なくとも約50：1のアスペクト比を有し、かつ実質的に同じ長さを有する略円筒形繊維を含む、カーボンナノチューブの第1の集団と、
前記第1の集団の平均直径よりも小さい平均直径を有する略円筒形繊維を含む、カーボンナノチューブの第2の集団と
を含む固体炭素組成物であって、
前記第2の集団が前記第1の集団と絡み合わされ、かつ前記第2の集団が不規則な配向を有する、固体炭素組成物。
[本発明1002]
前記第1の集団が、フォレスト形態で整列されたカーボンナノチューブを有する、本発明1001の組成物。
[本発明1003]
前記第1の集団が、ピロー形態で絡まるカーボンナノチューブを有する、本発明1001の組成物。
[本発明1004]
前記第1および第2の集団カーボンナノチューブが絡まる、本発明1001の組成物。
[本発明1005]
前記第1の集団が、4つ以上の層を有する多層カーボンナノチューブから成る、本発明1001の組成物。
[本発明1006]
前記第1の集団の前記カーボンナノチューブの前記平均直径が、前記第2の集団の前記カーボンナノチューブの前記平均直径より少なくとも約3倍大きい、本発明1001の組成物。
[本発明1007]
前記第1の集団の前記カーボンナノチューブの前記平均直径が、前記第2の集団の前記カーボンナノチューブの前記平均直径より少なくとも約3〜15倍大きい、本発明1006の組成物。
[本発明1008]
前記第2の集団内の前記カーボンナノチューブのうちの少なくとも1つが、前記第1の集団内の前記カーボンナノチューブのうちの少なくとも1つに化学的に結合している、本発明1001の組成物。
[本発明1009]
前記第1の集団が、20ｎｍ〜200ｎｍの特有の直径を有するカーボンナノチューブを含む、本発明1001の組成物。
[本発明1010]
前記第1の集団が、40ｎｍ超の特有の直径を有するカーボンナノチューブを含み、前記第2の集団が、30ｎｍ未満の特有の直径を有するカーボンナノチューブを含む、本発明1001の組成物。
[本発明1011]
前記第1の集団が、80ｎｍ〜150ｎｍの特有の直径を有するカーボンナノチューブを含み、前記第2の集団が、10〜25ｎｍの特有の直径を有するカーボンナノチューブを含む、本発明1001の組成物。
[本発明1012]
前記第2の集団が、多層カーボンナノチューブから成る、本発明1001の組成物。
[本発明1013]
前記多層カーボンナノチューブが、25ｎｍ未満の直径を有する単層、2層、および3層カーボンナノチューブを含む、本発明1012の組成物。
[本発明1014]
前記第1および前記第2の集団の中間の直径を有する、ナノチューブの第3の集団をさらに含む、本発明1001の組成物。
[本発明1015]
1つ以上のさらなる炭素の同素体および形態が、前記カーボンナノチューブに加えて存在する、本発明1001の組成物。
[本発明1016]
29．0ｋＰａにおいて、87．6ｋＰａにおけるその抵抗率の2．25〜2．75倍である抵抗率を有する、カーボンナノチューブの混合物。
[本発明1017]
1立方フィートあたり約20ポンド〜1立方メートルあたり480キログラム超の転圧密度を有する、カーボンナノチューブの混合物。
[本発明1018]
前記混合物が、29．0ｋＰａにおいて1立方メートルあたり320キログラムを超える転圧密度、および87．6ｋＰａにおいて1立方メートルあたり480キログラムを超える転圧密度を有する、本発明1017のカーボンナノチューブの混合物。
[本発明1019]
バイモーダルサイズ分布を有するカーボンナノチューブの混合物であって、
炭素酸化物ガスストリームおよび還元剤ガスストリームを混合して、反応ガス混合物を形成することと、
前記反応ガス混合物を、所定の反応温度および所定の圧力下で、所定の固体触媒を含有する反応容器中へ通すことと、
前記反応混合物を、前記固体触媒の存在下で反応させて、カーボンナノチューブを形成することと、
前記ナノチューブを前記反応容器から取り出すことと
を含むプロセスによって形成される、カーボンナノチューブの混合物。
[本発明1020]
バイモーダルサイズ分布を有するカーボンナノチューブの混合物を生成する方法であって、
炭素酸化物ガスストリームおよび還元剤ガスストリームを混合して、反応ガス混合物を形成することと、
前記反応ガス混合物を、所定の反応温度および所定の圧力で、所定の固体触媒を含有する反応容器へ導入することと、
前記反応混合物を、前記固体触媒の存在下で反応させて、カーボンナノチューブを形成することと、
前記ナノチューブを前記反応容器から取り出すことと
を含む、方法。
[本発明1021]
前記触媒が、軟鋼、ステンレス鋼304、ステンレス鋼316Ｌ、または炭素鋼触媒を含む、本発明1020の方法。
[本発明1022]
前記所定の反応温度が、約450℃〜約900℃である、本発明1020の方法。
[本発明1023]
前記所定の反応温度が、約600℃〜約700℃である、本発明1022の方法。
[本発明1024]
前記所定の反応圧力が、約53ｋＰａ〜約133ｋＰａである、本発明1020の方法。
[本発明1025]
バイモーダルサイズ分布を有するカーボンナノチューブの混合物を生成する方法であって、
炭素酸化物ガスストリームおよび還元剤ガスストリームを混合して、反応ガス混合物を形成することであって、前記還元剤ガスストリームが、メタン、水素、メタノール、エタン、およびエタノールから成る群から選択される、ことと、
前記反応ガス混合物を、所定の反応温度および所定の圧力で、触媒を含有する反応容器中へ通すことであって、前記触媒が、ステンレス鋼、軟鋼、または炭素鋼を含む、ことと、
前記反応混合物を、固体触媒の存在下で反応させて、カーボンナノチューブを形成することと、
前記ナノチューブを前記反応容器から取り出すことと
を含む、方法。
[本発明1026]
前記固体触媒の存在下での前記反応混合物中の水の分圧が、所定の分圧を維持するために調節される、本発明1020の方法。
[本発明1027]
前記水の分圧が、凝縮、圧縮、過剰な水の除去、加熱、または水の添加によって調節される、本発明1026の方法。
[本発明1028]
反応ガス混合物の一部分を含むように、前記反応容器からテールガスストリームを再循環させることをさらに含む、本発明1020の方法。
[本発明1029]
バイモーダルサイズ分布を有するカーボンナノチューブの混合物を生成するための方法であって、
炭素酸化物ガスストリームおよび還元剤ガスストリームを混合して、反応ガス混合物を形成することと、
前記反応ガス混合物を、所定の反応温度および所定の圧力で、所定の固体触媒を含有する反応容器中へ通すことであって、前記固体触媒が、その中で存在する鉄がアルファ相にない、担持されていない鉄系触媒を含む、ことと、
前記反応ガス混合物を、前記固体触媒の存在下で反応させて、カーボンナノチューブを形成することと、
前記反応容器中の水蒸気圧を、所定のレベルに継続的に維持することと、
前記形成されたナノチューブを、前記反応容器から取り出すことと、を含む、方法。
[本発明1030]
前記鉄が、実質的に非酸化状態にある、本発明1029の方法。
[本発明1031]
前記鉄が、還元状態にある、本発明1030の方法。
【００１５】
開示される方法の他の特徴および利点は、添付のグラフおよび図面と関連してなされる以下の詳細な説明を参照することにより明らかになるであろう。
【図面の簡単な説明】
【００１６】
【図１Ａ】本開示のプロセスが、反応ガスの再循環を用いてどのように実施され得るかを示す、プロセスフロー図を例示する。
【図１Ｂ】本開示のプロセスが、反応ガスの単一通過を用いてどのように実施され得るかを示す、プロセスフロー図を例示する。
【図２】２５０倍の倍率の、試料８５Ｂからのフォレスト成長バイモーダルカーボンナノチューブのＳＥＭ画像を示す。
【図３】２０００倍の倍率の、試料８５８からのフォレスト成長バイモーダルカーボンナノチューブのＳＥＭ画像を示す。
【図４】９９，９８１倍の倍率の、試料８５からのフォレスト成長バイモーダルカーボンナノチューブのＳＥＭ画像を示す。
【図５】９９，９８１倍の倍率の、試料８５からのフォレスト成長バイモーダルカーボンナノチューブのＴＥＭ画像を示す。
【図６】試料８５からのフォレスト成長バイモーダルカーボンナノチューブの別のＴＥＭ画像を示す。
【図７】試料８５からのフォレスト成長バイモーダルカーボンナノチューブの別のＴＥＭ画像を示す。
【図８】７０００倍の倍率の、試料１１２からのフォレスト成長バイモーダルカーボンナノチューブのＳＥＭ画像を示す。
【図９】９９８０倍の倍率の、試料１１２からのフォレスト成長バイモーダルカーボンナノチューブのＳＥＭ画像を示す。
【図１０】１００，０００倍の倍率の、試料１１２からのフォレスト成長バイモーダルカーボンナノチューブのＳＥＭ画像を示す。
【図１１】２００，０００倍の倍率の、試料１１２からのフォレスト成長バイモーダルカーボンナノチューブのＳＥＭ画像を示す。
【図１２】２００，０００倍の倍率の、試料３５からのピロー成長バイモーダルカーボンナノチューブのＳＥＭ画像を示す。
【図１３】３００，０００倍の倍率の、試料３５からのピロー成長バイモーダルカーボンナノチューブの別のＳＥＭ画像を示す。
【図１４】５００，０３８倍の倍率の、試料３５からのピロー成長バイモーダルカーボンナノチューブの別のＳＥＭ画像を示す。
【図１５】１０，０００倍の倍率の、試料３７からのピロー成長バイモーダルカーボンナノチューブのＳＥＭ画像を示す。
【図１６】１００，００８倍の倍率の、試料３７からのピロー成長バイモーダルカーボンナノチューブの別のＳＥＭ画像を示す。
【図１７】２００，０００倍の倍率の、試料３７からのピロー成長バイモーダルカーボンナノチューブの別のＳＥＭ画像を示す。
【図１８】１０，００４倍の倍率の、試料５５からのピロー成長バイモーダルカーボンナノチューブのＳＥＭ画像を示す。
【図１９】２０，０００倍の倍率の、試料５５からのバイモーダルカーボンナノチューブの別のＳＥＭ画像を示す。
【図２０】５０，０００倍の倍率の、試料５５からのバイモーダルカーボンナノチューブの別のＳＥＭ画像を示す。
【図２１】１，０００倍の倍率の、試料６２からのバイモーダルカーボンナノチューブのＳＥＭ画像を示す。
【図２２】５０，０００倍の倍率の、試料６２からのバイモーダルカーボンナノチューブの別のＳＥＭ画像を示す。
【図２３】２００，０００倍の倍率の、試料６２からのバイモーダルカーボンナノチューブの別のＳＥＭ画像を示す。
【図２４】１０，０００倍の倍率の、試料８０からのカーボンナノチューブのＳＥＭ画像を示す。
【図２５】５０，０００倍の倍率の、試料８０からのカーボンナノチューブの別のＳＥＭ画像を示す。
【図２６】４００倍の倍率の、試料８５からのカーボンナノチューブのＳＥＭ画像を示す。
【図２７】２，０００倍の倍率の、試料８５からのカーボンナノチューブの別のＳＥＭ画像を示す。
【図２８】２，０００倍の倍率の、試料８５ＢからのカーボンナノチューブのＳＥＭ画像を示す。
【図２９】８０，０００倍の倍率の、試料８５ＡからのカーボンナノチューブのＳＥＭ画像を示す。
【図３０】１００，０００倍の倍率の、試料８５ＢからのカーボンナノチューブのＳＥＭ画像を示す。
【図３１】１００，０００倍の倍率の、試料８５Ｂからのカーボンナノチューブの別のＳＥＭ画像を示す。
【図３２】１，０００倍の倍率の、試料１０５からのカーボンナノチューブのＳＥＭ画像を示す。
【図３３】４０，０００倍の倍率の、試料８５Ｂからのカーボンナノチューブの別のＳＥＭ画像を示す。
【図３４】１００，０００倍の倍率の、試料１０５からのカーボンナノチューブの別のＳＥＭ画像を示す。
【図３５】２０，０００倍の倍率の、試料１０８からのカーボンナノチューブのＳＥＭ画像を示す。
【図３６】５０，０００倍の倍率の、試料１０８からのカーボンナノチューブの別のＳＥＭ画像を示す。
【図３７】５０，０００倍の倍率の、試料１０８からのカーボンナノチューブの別のＳＥＭ画像を示す。
【図３８】２０，０００倍の倍率の、試料１０９からのカーボンナノチューブのＳＥＭ画像を示す。
【図３９】５０，０００倍の倍率の、試料１０９からのカーボンナノチューブの別のＳＥＭ画像を示す。
【図４０】５０，０００倍の倍率の、試料１０９からのカーボンナノチューブの別のＳＥＭ画像を示す。
【図４１】８０，０００倍の倍率の、試料１０９からのカーボンナノチューブの別のＳＥＭ画像を示す。
【図４２】７０００倍の倍率の、試料１１２からのカーボンナノチューブのＳＥＭ画像を示す。
【図４３】１００，０００倍の倍率の、試料１１２からのカーボンナノチューブの別のＳＥＭ画像を示す。
【図４４】１００，０００倍の倍率の、試料１１２からのカーボンナノチューブの別のＳＥＭ画像を示す。
【図４５】２００，０００倍の倍率の、試料１１２からのカーボンナノチューブの別のＳＥＭ画像を示す。
【図４６】１，０００倍の倍率の、試料１１５からのカーボンナノチューブのＳＥＭ画像を示す。
【図４７】９９４３倍の倍率の、試料１１５からのカーボンナノチューブの別のＳＥＭ画像を示す。
【図４８】５０，０１５倍の倍率の、試料１１５からのカーボンナノチューブの別のＳＥＭ画像を示す。
【図４９】１，０００倍の倍率の、試料１１８からのカーボンナノチューブのＳＥＭ画像を示す。
【図５０】５０，０００倍の倍率の、試料１１８からのカーボンナノチューブの別のＳＥＭ画像を示す。
【図５１】１００，０００倍の倍率の、試料１１８からのカーボンナノチューブの別のＳＥＭ画像を示す。
【図５２】１，０００倍の倍率の、試料１３１からのカーボンナノチューブのＳＥＭ画像を示す。
【図５３】１０，０００倍の倍率の、試料１３１からのカーボンナノチューブの別のＳＥＭ画像を示す。
【図５４】５０，０００倍の倍率の、試料１３１からのカーボンナノチューブの別のＳＥＭ画像を示す。
【図５５】１００，０００倍の倍率の、試料１３１からのカーボンナノチューブの別のＳＥＭ画像を示す。
【図５６】本明細書に開示される組成物の試料を調製するために使用される高圧実験装置の概略図を示す。
【図５７】１０，０００倍の倍率の、試料１３７からのカーボンナノチューブのＳＥＭ画像を示す。
【図５８】１０，０００倍の倍率の、試料１３７からのカーボンナノチューブの別のＳＥＭ画像を示す。
【図５９】１００，０００倍の倍率の、試料１３７からのカーボンナノチューブの別のＳＥＭ画像を示す。
【図６０】５０，０００倍の倍率の、試料１６５からのカーボンナノチューブのＳＥＭ画像を示す。
【図６１】５０，０００倍の倍率の、試料１６５からのカーボンナノチューブの別のＳＥＭ画像を示す。
【図６２】４９，９９３倍の倍率の、試料１７２からのカーボンナノチューブのＳＥＭ画像を示す。
【図６３】５０，０００倍の倍率の、試料１７３からのカーボンナノチューブのＳＥＭ画像を示す。
【図６４】５０，０００倍の倍率の、試料１７４からのカーボンナノチューブのＳＥＭ画像を示す。
【図６５】１００，００２倍の倍率の、試料１７７からのカーボンナノチューブのＳＥＭ画像を示す。
【図６６】１００，０００倍の倍率の、試料１７８からのカーボンナノチューブのＳＥＭ画像を示す。
【図６７】５０，０００倍の倍率の、試料２０４からのカーボンナノチューブのＳＥＭ画像を示す。
【図６８】１００，０００倍の倍率の、試料２０４からのカーボンナノチューブの別のＳＥＭ画像を示す。
【図６９】１００，０００倍の倍率の、試料２０６からのカーボンナノチューブのＳＥＭ画像を示す。
【図７０】１００，０００倍の倍率の、試料２０７からのカーボンナノチューブのＳＥＭ画像を示す。
【図７１】１００，０００倍の倍率の、試料２０８からのカーボンナノチューブのＳＥＭ画像を示す。
【図７２】１００，０００倍の倍率の、試料２０９からのカーボンナノチューブのＳＥＭ画像を示す。
【図７３】５０，０００倍の倍率の、試料２１０からのカーボンナノチューブのＳＥＭ画像を示す。
【図７４】１００，０００倍の倍率の、試料２１０からのカーボンナノチューブのＳＥＭ画像を示す。
【図７５】１０，０００倍の倍率の、試料２０からのカーボンナノチューブのＳＥＭ画像を示す。
【図７６】４０，０００倍の倍率の、試料２０からのカーボンナノチューブのＳＥＭ画像を示す。
【図７７】４０，０００倍の倍率の、試料２０からのカーボンナノチューブの別のＳＥＭ画像を示す。
【図７８】４０，０００倍の倍率の、試料２０からのカーボンナノチューブの別のＳＥＭ画像を示す。
【図７９】１，０００倍の倍率の、試料３２からのカーボンナノチューブのＳＥＭ画像を示す。
【図８０】１０，０００倍の倍率の、試料３２からのカーボンナノチューブのＳＥＭ画像を示す。
【図８１】５０，０００倍の倍率の、試料３２からのカーボンナノチューブのＳＥＭ画像を示す。
【図８２】１００，０００倍の倍率の、試料３２からのカーボンナノチューブのＳＥＭ画像を示す。
【図８３Ａ】カーボンナノチューブ生成のための装置およびサブシステムの概略図を示す。
【図８３Ｂ】カーボンナノチューブ生成のための装置およびサブシステムの概略図を示す。
【図８３Ｃ】カーボンナノチューブ生成のための装置およびサブシステムの概略図を示す。
【図８３Ｄ】カーボンナノチューブ生成のための装置およびサブシステムの概略図を示す。
【図８３Ｅ】カーボンナノチューブ生成のための装置およびサブシステムの概略図を示す。
【図８３Ｆ】カーボンナノチューブ生成のための装置およびサブシステムの概略図を示す。
【図８３Ｇ】カーボンナノチューブ生成のための装置およびサブシステムの概略図を示す。
【図８３Ｈ】カーボンナノチューブ生成のための装置およびサブシステムの概略図を示す。
【図８３Ｉ】カーボンナノチューブ生成のための装置およびサブシステムの概略図を示す。
【図８４】１００，０００倍の倍率の、試料２２５からのカーボンナノチューブのＳＥＭ画像を示す。
【図８５】１００，０００倍の倍率の、試料２２６からのカーボンナノチューブのＳＥＭ画像を示す。
【図８６】１００，０００倍の倍率の、試料２２７からのカーボンナノチューブのＳＥＭ画像を示す。
【図８７】１００，０００倍の倍率の、試料２２８からのカーボンナノチューブのＳＥＭ画像を示す。
【図８８】１００，０００倍の倍率の、試料２２９からのカーボンナノチューブのＳＥＭ画像を示す。
【図８９】１００，０００倍の倍率の、試料２３０からのカーボンナノチューブのＳＥＭ画像を示す。
【図９０】１００，０００倍の倍率の、試料２３１からのカーボンナノチューブのＳＥＭ画像を示す。
【図９１】１００，０００倍の倍率の、試料２３２からのカーボンナノチューブのＳＥＭ画像を示す。
【図９２Ａ】別の試料からのバイモーダル材料の単層集団の特性を示す、図表およびグラフを示す。
【図９２Ｂ】別の試料からのバイモーダル材料の単層集団の特性を示す、図表およびグラフを示す。
【図９２Ｃ】別の試料からのバイモーダル材料の単層集団の特性を示す、図表およびグラフを示す。
【図９２Ｄ】別の試料からのバイモーダル材料の単層集団の特性を示す、図表およびグラフを示す。
【図９２Ｅ】別の試料からのバイモーダル材料の単層集団の特性を示す、図表およびグラフを示す。
【図９２Ｆ】別の試料からのバイモーダル材料の単層集団の特性を示す、図表およびグラフを示す。
【図９３】マルチモーダルカーボンナノチューブが、開示される反応中にどのように形成され得るかに関する１つの理論を説明するため、またより小さい直径のチューブが、より大きい直径のナノチューブに化学的に結合され得ることを結論付けるための、カーボンナノチューブの概略図を示す。
【図９４】Ｃ−Ｈ−Ｏ平衡状態図を示す。
【発明を実施するための形態】
【００１７】
本明細書で開示されるプロセスの種々の実施形態は、バイモーダルサイズ分布、すなわち、相対的により大きい直径の多層カーボンナノチューブの第１の成長集団と、典型的には、少なくともいくつかの単層カーボンナノチューブを含む相対的により小さい直径のカーボンナノチューブの第２の成長集団とを有する、カーボンナノチューブの混合物をもたらす。本明細書で説明されるようなバイモーダル組成物中に、追加のカーボンナノチューブの集団ならびに他の炭素の同素体および形態が、存在してもよい。多層カーボンナノチューブは、例えば、２、３、４層以上の厚さの、複数の巻いた、積み重ねた、または入れ子状態のナノチューブの層を含有し得る。現在の分析は、質量に基づいて、ナノチューブの大部分は、第１の成長集団に属し、より大きい直径を有し得ること、またその一方で、数値的により多くの第２の成長集団に関連付けられるより小さい直径のナノチューブが実在し得ることを示唆している。したがって、大きい直径のナノチューブは典型的には、質量的に主成分を構成し、第２の成長として生じるより小さい直径の集団が、高度に絡み、いくつかの場合には、大きい直径のナノチューブの表面に付着するか、またはそこから成長するようである。このバイモーダル組成物は、双方のサイズの特性が組み合わさっているように思われ、より大きい直径のナノチューブに典型的であるより大きい強度と、より小さい直径のナノチューブに典型的である強化された熱および電気伝導性とを与える。
【００１８】
ある特定の実施形態では、第２の集団内の１つ以上のカーボンナノチューブは、第１の集団内のカーボンナノチューブのうちの少なくとも１つに化学的に結合され得る。
【００１９】
本開示の目的に関して、「バイモーダル組成物」および類似の用語および言及は、異なる平均直径を有する２つ以上のカーボンナノチューブの集団が存在する説明される組成物を含むことを意図し、また種々の他の炭素の同素体および形態も含み得ることに留意されたい。カーボンナノチューブと同時に発生することが観察されている特定の同素体としては、フラーレン、グラファイト形態、カーボンナノ繊維、見かけがコークスおよび種々の形態を含むアモルファス炭素、ならびにこれらの同素体の混合物が挙げられる。いくつかの実施形態では、バイモーダル組成物は、２つ以上のカーボンナノチューブの集団を含むことができ、ナノチューブの第１の集団は、平均して、ナノチューブの第２の集団より直径が相対的に著しく大きい。いくつかの実施形態では、第１の集団は、例えば、約２０〜２００ｎｍ、具体的には平均８０〜１５０ｎｍの特有の直径を有するカーボンナノチューブを含み得る。例えば、第１の集団は、少なくとも５０：１のアスペクト比を有し得る。いくつかの実施形態では、第２の集団は、約３０ｎｍ未満、具体的には、２５ｎｍ未満、より具体的には平均約１０ｎｍ未満の特有の直径を有するカーボンナノチューブを含み得る。ある特定の実施形態では、第２の集団は、約２５ｎｍ未満の平均直径を有する単層、２層、および３層カーボンナノチューブを含み得る。ある特定の実施形態では、バイモーダル組成物は、全般的に第１および第２の集団の中間の直径を有するナノチューブの第３の集団を含み得る。
【００２０】
ある特定の実施形態では、カーボンナノチューブのバイモーダル組成物は、固有の構造特性、化学的特性、および電気特性を含む、固有の特性を表し得る。いくつかの実施形態では、カーボンナノチューブのバイモーダル混合物は、２９．０ｋＰａにおいて、８７．６ｋＰａにおけるその抵抗率の２．２５〜２．７５倍である抵抗率を有する。いくつかの実施形態では、カーボンナノチューブの混合物は、２９．０ｋＰａにおいて１立方メートルあたり３２０キログラム（１立方フィートあたり２０ポンド）を超える転圧密度、および８７．６ｋＰａにおいて１立方あたり４８０キログラム（１立方フィートあたり３０ポンド）を超える転圧密度を有する。
【００２１】
いくつかの実施形態では、全般的にバイモーダルサイズ分布を有するカーボンナノチューブを有するそのような組成物を生成するための方法は、鉄等の触媒の存在下、および特定の所望の形態のカーボンナノチューブに最適化された反応条件下での、水素またはメタン等の種々の還元ガスのうちのいずれかによる二酸化炭素の還元を含む。広範な炭素源（例えば、炭化水素、一酸化炭素、二酸化炭素、アルコール）およびそれらの種々の混合物が、広範な還元剤（例えば、メタン、水素、炭化水素、アルコール）およびそれらの種々の混合物とともに使用され得る。本明細書で開示されるプロセスを用いて、バイモーダル組成物は、容易に形成することができ、結果として生じる組成物が成分集団の各々による有益な特性を有するという点で価値を有することができる。
【００２２】
実施形態では、バイモーダル組成物の生成のための方法は、本明細書で開示される通り、触媒の存在下、および任意の特定の所望のタイプの固体炭素に最適化された反応条件下での、水素またはメタン等の種々の還元ガスのうちのいずれかによる二酸化炭素の還元による、ボッシュ反応またはその変形を採用し得る。ボッシュ反応は、先に説明される通り、Ｃ−Ｈ−Ｏ平衡状態図の内側領域（すなわち、Ｂｏｕｄｏｕａｒｄ反応ゾーンと熱分解ゾーンとの間の領域）での反応を含み、該内側領域では、固体炭素と、炭素の化合物と、水素と、酸素との間に平衡が確立され得る。Ｃ−Ｈ−Ｏ平衡状態図の中央領域は、ＣＮＴおよび他の形態の固体炭素の形成に好都合である複数の点を有する。生成される固体炭素のタイプは、触媒、反応ガス、および反応条件の選択および処理によって選択的に制御することができる。したがって、これらの方法は、ＣＮＴ等の有益な固体炭素生成物の生成のための新しい道を開く。この触媒変換プロセスは、種々の分離技術、および種々の二酸化炭素発生プロセスに組み込むことができる。
【００２３】
ボッシュ反応は、本明細書で説明される通り、還元剤（例えば、水素、炭化水素等）を用いて、炭素酸化物を固体炭素（例えば、グラファイト、グラフェン、カーボンブラック、繊維状炭素、バックミンスターフラーレン、単層ＣＮＴ、多層ＣＮＴ、炭素プレートレット、ナノダイヤモンド等）および水に還元する。該反応は、触媒の存在下で、約６００℃を超える、例えば、約６５０℃を超える温度で実施され得る。ＣＮＴ、グラファイト、またはＣ６０フラーレンの形成において、二酸化炭素の水素とのボッシュ反応は、穏やかな発熱性であり（熱を生成し）、以下の化学量論で進行する：
ＣＯ２＋２Ｈ２←→Ｃ（Ｓ）＋２Ｈ２Ｏ  （反応式１）。
反応式１におけるＣＮＴの形成は、６５０℃で約２４．９ｋｃａｌ／ｍｏｌを放出する（すなわち、ΔＨ＝−２４．９ｋｃａｌ／ｍｏｌ）。反応式１におけるグラファイトの形成は、６５０℃で約２３．８ｋｃａｌ／ｍｏｌを放出する。反応式１におけるＣ６０フラーレンの形成は、６５０℃で約１３．６ｋｃａｌ／ｍｏｌを放出する。反応式１におけるカーボンランプブラックの形成は、吸熱性であり、６５０℃で約１４７．５ｋｃａｌ／ｍｏｌを消費する（すなわち、ΔＨは＋１４７．５ｋｃａｌ／ｍｏｌである）。ボッシュ反応は可逆的であり、反応式１の逆では、固体炭素が水によって酸化されて、酸素シフト反応で二酸化炭素および水素を形成する。
【００２４】
ボッシュ反応は、全体としてエネルギーの放出を有する、実際には２ステップの反応である（すなわち、正味反応は発熱性である）。反応式１で示される反応の第１のステップでは、二酸化炭素が水素と反応して、逆水性ガスシフト反応で一酸化炭素および水が生じる：
ＣＯ２＋Ｈ２←→ＣＯ＋Ｈ２Ｏ  （反応式２）。
反応式２は、６５０℃で僅かに吸熱性であり、約８．４７ｋｃａｌ／ｍｏｌの熱入力を必要とする（すなわち、ΔＨ＝＋８．４７ｋｃａｌ／ｍｏｌ）。反応式１で示される反応の第２のステップでは、一酸化炭素が水素と反応して、固体炭素および水を形成する。
ＣＯ＋Ｈ２←→Ｃ（Ｓ）＋Ｈ２Ｏ  （反応式３）。
【００２５】
反応式３は、化学量論的量の反応物質によって、または過剰ＣＯ２もしくはＨ２によって起こり得る。反応式３は、６５０℃で発熱性であり、ＣＮＴが形成されるときに、３３．４ｋｃａｌ／ｍｏｌ（１．１６×１０４ジュール／グラムのＣ（Ｓ））を放出する（すなわち、ΔＨ＝−３３．４ｋｃａｌ／ｍｏｌ）。反応式３のΔＨの値は、その特定の炭素生成物に対する反応式１のΔＨの値と反応式２のΔＨの値との差によって、他の炭素生成物について計算され得る。
【００２６】
実施形態では、本明細書で開示されるプロセスは、炭素酸化物からの固体炭素、特に、様々な形状または形態のＣＮＴの作成を含む。炭素酸化物は、大気からの、または他のいくつかの供給源からの、主に炭化水素の燃焼の生成物であり得る。炭素酸化物および還元剤は、反応温度に予熱された反応ゾーンに注入され得る。反応は典型的には、触媒の存在下で生じる。触媒の組成および結晶粒径は、結果として生じる固体炭素生成物の形態に影響を及ぼし得る。反応器の温度および圧力、反応ガスの滞留時間、ならびに触媒の結晶粒径を含む反応条件は、選択される特性を有する固体炭素生成物を得るように制御され得る。供給源および生成物混合物は、１つ以上の凝縮器を通過して、過剰な水を除去し、反応ガス混合物中の水蒸気の分圧を制御し得る。
【００２７】
水の分圧は、形成される固体炭素のタイプおよび特性（例えば、形態および同素体）、ならびに炭素形成の運動性に影響を及ぼすと思われる１つの要因である。したがって、当該技術分野において既知である種々の方法による、本明細書で開示される方法における使用のための１つ以上の反応器内の水蒸気圧の調節（例えば、凝縮、加熱、添加、または反応器への水蒸気）は、形成されるバイモーダル組成物に著しく寄与し得る。ある特定の実施形態では、反応時の水の分圧は、水の再循環および凝縮を含む種々の手段によって継続的に調節されて、例えば、構造、分布、または生成される炭素生成物の組成の他の様相に影響を及ぼす。
【００２８】
実施形態では、本明細書で開示されるプロセスは、２つの多量の原料、すなわち炭素酸化物（例えば、二酸化炭素、一酸化炭素）と還元剤とを使用する。還元剤は、好ましくは、炭化水素ガス（例えば、メタン）、水素ガス（Ｈ２）、またはそれらの混合物である。炭化水素ガスは、追加的な炭素供給源として、および炭素酸化物のための還元剤としての双方の二重機能として機能し得る。「合成ガス」は、主に一酸化炭素および水素を含み、したがって混合物中に炭素酸化物および還元ガスの双方を有する。合成ガスは、反応ガス混合物の全部または一部分として使用され得る。
【００２９】
本方法の還元プロセスは、固体炭素生成物および水の形成をもたらす。水は、その後に、凝縮され得、また、加熱する目的で、または低圧の動力抽出サイクルの一部として潜熱が抽出され得る。水は、有用な副産物として抽出され得、また、水の関連する潜熱が別のプロセスに使用され得る。
【００３０】
いくつかの実施形態では、本明細書で開示される方法は、経済的に有益な原料として二酸化炭素を使用する。二酸化炭素は、最高５体積％、最高２０体積％、最高６０体積％、さらにはそれよりも高い濃度等の、種々の濃度で多くの天然ガス鉱床に存在する。多くの工業プロセスにおいて、二酸化炭素は、望ましくない廃棄物であり、また関連する廃棄コストを有し得る。固体炭素生成のための供給源として二酸化炭素を使用することは、廃棄コストを低減または排除し得、また同時に、二酸化炭素を販売可能な生成物に変換し得る。したがって、本方法は、化石燃料の燃焼プロセスに組み込まれ得る。また、本明細書で開示されるプロセスを化石燃料の燃焼プロセスと組み合わせることは、そのようなプロセスによる固体炭素生成物の形成が従来の分離および隔離方法よりも経済的であり得るので、有益であり得る。
【００３１】
Ｈ２Ｓ、ＳＯ２、および他の硫黄化合物等の、他の化合物が、しばしば、天然ガス中に存在する。「スイートガス」（すなわち、硫黄分を殆どまたは全く含まない）を形成するために、坑井現場では、しばしば、硫黄含有化合物の除去が行われる。天然ガスが消費者に送達される前に二酸化炭素を除去することが、本明細書で開示される技術を介して効果的に達成され得る。
【００３２】
本明細書で開示される反応は、典型的には、触媒の存在下で生じる。好適な触媒としては、周期表の２族〜１５族（例えば、ニッケル、モリブデン、クロム、コバルト、タングステン、マンガン、ルテニウム、プラチナ、イリジウム等）、アクチニド、ランタニド、それらの合金、およびそれらの組み合わせから選択される金属が挙げられる。例えば、触媒としては、鉄、ニッケル、コバルト、モリブデン、タングステン、クロム、およびそれらの合金が挙げられる。周期表は、種々の族の付番方式を有し得ることに留意されたい。本明細書で使用されるとき、２族は、Ｂｅを含む族であり、３族は、Ｓｃを含む族であり、４族は、Ｔｉを含む族であり、５族は、Ｖを含む族であり、６族は、Ｃｒを含む族であり、７族は、Ｍｎを含む族であり、８族は、Ｆｅを含む族であり、９族は、Ｃｏを含む族であり、１０族は、Ｎｉを含む族であり、１１族は、Ｃｕを含む族であり、１２族は、Ｚｎを含む族であり、１３族は、Ｂを含む族であり、１４族は、Ｃを含む族であり、また、１５族は、Ｎを含む族である。
【００３３】
ある特定の実施形態では、触媒を調製するための予備活性化ステップ（例えば、加熱、洗浄）を必要とすることなく、鋼系触媒を含む広範囲の安価で容易に入手可能な触媒が、本明細書で開示される反応を容易にするために使用される。ある特定の実施形態では、触媒は、炭素源へ触媒を露出する前に触媒の表面が還元状態にあることを確実にするために、還元ガスに露出され得る。
【００３４】
種々の一般的な鋼触媒が使用されており、また所望のＣＮＴ材料のバイモーダル分布を生成することが示されている。鋼を含む鉄合金は、アルファ鉄（オーステナイト）、ガンマ鉄、およびデルタ鉄を含む、種々の鉄の同素体を含有し得る。ある特定の実施形態では、本明細書で開示される反応は、好都合なことに、鉄系触媒を利用するが、鉄がアルファ相にない。いくつかの実施形態では、シリーズ−３００ステンレス鋼等、種々の市販のグレードの金属が触媒として使用される。これらのある特定の実施形態では、ステンレス鋼触媒中の鉄は、主にオーステナイト相にある。例としては、３０４ＳＳ、３１６ＳＳ、および炭素鋼パイプ、一般的なスチールウール、および一般的な鋼サンドブラストグリットが挙げられる。説明される条件下で、所望のＣＮＴ材料のバイモーダル分布が、多様なフォーマット（シート、粉末、グリット、ウール、パイプ等）の多様な鋼上に形成されるようである。鋼の低コスト、環境への低い影響、および容易な入手可能性により、鋼はバイモーダルＣＮＴ材料における触媒としての使用に推奨される。
【００３５】
いくつかの実施形態では、市販の金属が、特別な調製を伴わずに使用される。一般的に入手可能な金属の商業的形態の使用は、固体炭素を生成するコスト、複雑性、および困難性を低減し得る。ＣＮＴフォレストは、例えば、商用グレードの鋼上に成長してもよく、ＣＮＴフォレストは、ＣＮＴフォレストから鋼を単離する追加の層または表面を伴わずに鋼上に直接形成される。ＣＮＴは、軟鋼、３０４ステンレス鋼、３１６Ｌステンレス鋼、スチールウール、および３０４ステンレススチールワイヤ上等、材料上に形成する。
【００３６】
３０４ステンレス鋼は、広範囲の温度、圧力、およびガス組成下でＣＮＴの形成を触媒するようである。しかしながら、３０４ステンレス鋼上でのＣＮＴの形成速度は相対的に低いように見え、したがって３０４ステンレス鋼は、通常動作中にそれらの表面上への堆積を最小にしながら、処理設備のための構築材料として効率的に使用され得る。３１６Ｌステンレス鋼は、対照的に、３０４ステンレス鋼よりも著しく高い速度で固体炭素の形成を触媒するようであるが、また同様に種々の形態の炭素も形成する可能性がある。したがって、３１６Ｌステンレス鋼は、高反応速度を達成するための触媒として使用され得るが、特定の反応条件が、生成物の形態を制御するために維持されることがある。触媒は、例えば、約２２重量％以下の量で、Ｃｒを含むように選択され得る。例えば、３１６Ｌステンレス鋼は、約１６重量％〜約１８．５重量％のＣｒを含有する。触媒はまた、例えば、約８重量％以上の量で、Ｎｉを含むように選択され得る。例えば、３１６Ｌステンレス鋼は、約１０重量％〜約１４重量％のＮｉを含有する。軟鋼は、鋼の一般的な形態であり、約０．２％未満の炭素を含有する。これらのタイプの鋼の触媒は、従来のプロセスにおいて触媒として使用されるアルファ相鉄とは対照的に、オーステナイト相で鉄を有する。３１６Ｌステンレス鋼に観察される良好な結果に基づき、Ｎｉおよび／またはＣｒは、Ｆｅと相乗効果を有する可能性がある。
【００３７】
種々の実施形態において、触媒は、固体材料内で、ナノ粒子の形態であるか、またはドメインもしくは結晶粒および結晶粒境界の形態であり得る。触媒は、固体炭素生成物の所望の直径（例えば、ＣＮＴの直径）の特有の寸法に関連する結晶粒径を有するように選択され得る。エアロゾル溶液を注入することによって、触媒粉末が反応ゾーン中またはその近くに形成され得、よって、キャリア溶媒の蒸発時に、選択された粒径分布をもたらす。あるいは、粉末状の触媒は、キャリアガス中に同伴され、反応器に送達され得る。触媒および反応条件を選択することによって、プロセスは、固体炭素生成物の選択された形態を生成するように調整され得る。いくつかの実施形態では、触媒は、例えば、反応に関与しない不活性酸化物等の基材または担体上に形成され得る。しかしながら、基材は必要ではなく、他の実施形態では、触媒材料は、例えば、バルク金属、または別の材料と結びついていない金属の粒子（例えば、遊離した粒子、シェービング、または流動床反応器内で使用することができるショット等）等の担持されていない材料である。固体担体（セラミック担体または金属担体等）を省略することは、反応器の装置を簡略化し、また、コストを低減し得る。
【００３８】
最適な反応温度は、所望の固体炭素生成物のタイプに依存するようである。例えば、大気圧近くでの二酸化炭素と水素との間の反応は、粒径および組成、ならびに所望の固体炭素生成物に応じて、鉄系触媒について、約４５０℃〜９５０℃の範囲の温度で起こる。すなわち、全般的に、グラファイトおよびアモルファス固体炭素、ならびにいくつかのカーボンナノチューブ形態は、より低温（典型的には、約６００℃未満）で形成し、またカーボンナノチューブは典型的には、より高温で形成し、高純度のカーボンナノチューブは典型的には約６５０℃超で形成する。しかしながら、下の実施例で例示されるように、カーボンナノチューブのバイモーダル分布が、広範囲の温度条件にわたって見られる。
【００３９】
実施形態において、本明細書で開示される方法における使用のための反応ガスは、概ね化学量論的量で供給され得る。他の実施形態では、何らかの反応物質が過剰に提供され得る。化学量論比を超える過剰の還元剤を用いて反応を実施することは、２つの重要な効果を有すると考えられる。第１に、過剰の還元剤は、反応時に形成される水の存在下での鉄触媒の酸化傾向を減少させ、したがって通過１回あたりの変換率を増加させる。第２に、高割合の還元ガス（例えば、１０％未満の炭素酸化物を伴う９０％超の水素）は、典型的にはバイモーダルサイズ分布を有するフォレスト成長形態をもたらし、第１の成長集団が、フォレスト形態で生じ、第２の成長集団が、第１の成長集団の中またはそれを通して不規則にまとわりつく。
【００４０】
反応器は、反応器の温度を制御するための加熱および冷却機構に連結され得る。例えば、反応器は、生成物および過剰反応物質が、冷却機構を通して再循環されて、水蒸気を凝縮するように構成され得る。生成物および／または過剰反応物質は次に、再加熱され、反応器を通して再循環され得る。再循環されたガス中の水蒸気のうちのいくらかを除去することによって、形成される固体炭素の形態を制御することができる。水蒸気の分圧を変化させることは、混合物の炭素活性を変化させる。反応器はまた、炭素収集器に連結されてもよく、その中で、水および未反応の反応物質が、炭素生成物から分離される。分離された炭素生成物は、収集され、システムから取り出される。
【００４１】
いかなる特定の理論にも束縛されるものではないが、カーボンナノチューブは、触媒する粒子である核形成サイトから成長するようである。この触媒する粒子は、例えば、鋼もしくはスチールウールの一部の中のドメインであり得るか、またはエアロゾル中の、もしくは石英円板等の不活性基材上に堆積される、離散した鉄のナノ粒子であり得る。カーボンナノチューブのサイズは、全般的に、核形成サイトのサイズに比例し、触媒粒径と観察されるＣＮＴ直径との間の比率は、約１．３〜１．６である。
【００４２】
鋼上で成長するカーボンナノチューブの形態は、鋼の化学的性質、および鋼が処理された方法に依存し得る。全般的に、より小さい結晶粒径を有する鋼は、より小さい直径のカーボンナノチューブを生成する傾向がある。結晶粒径は、鋼の化学的性質および結晶粒が形成される熱処理方法の双方の関数である。軟鋼は、１００ｎｍ超の直径を有するカーボンナノチューブの第１の集団を生成することが多く、それに対しステンレス鋼（３０４または３１６Ｌ等）は、２０ｎｍ以下の範囲の直径を有するカーボンナノチューブの第１の集団を生成する。これは、現在完全には理解されていない多数の要因のいずれにも起因し得るが、しかしながらこれは、これらの特徴の特有のサイズが、そのような鋼試料の表面上に成長するカーボンナノチューブの集団の特有の直径を制御する、金属内の結晶粒径および境界形状に関係していると思われる。
【００４３】
鋼のウエハ等の固体触媒を使用するときに、カーボンナノチューブは、一連の世代で成長するようである。その機構は完全には理解されていないが、反応ガスは、露出した表面粒子と相互作用し、カーボンナノチューブは、成長し始め、バルク触媒の表面から核形成触媒粒子を持ち上げると思われる（すなわち、先端成長として）。成長が継続するにつれて、さらなる核形成粒子がバルク触媒の表面に形成され、それは次に、さらなるカーボンナノチューブ成長を触媒し、カーボンナノチューブの前の世代をバルク触媒の表面から持ち上げると思われる。
【００４４】
バルク触媒試料が反応ゾーンに残る場合、これらの層は、触媒が消費されるまで形成し続け、持ち上がり続ける。ＣＮＴの各世代がその下にある触媒基材から剥離するという観察は、ＣＮＴが基材からエルトリエーションされ、ガス流中に同伴され、その後にガス混合物から採取される流動床反応器が、カーボンナノチューブのピローの成長のための経済的な反応器設計であり得ることを意味する。ＣＮＴの層は、バルク触媒基材に、または互いに、ほとんどまたは全く結合を有さないようである。
【００４５】
いかなる特定の理論にも束縛されるものではないが、触媒表面の酸化およびその後の還元は、結晶粒構造および結晶粒境界を変化させると思われる。まず、酸化は、酸化される部位の金属触媒の表面を変化させ得る。その後の還元は、触媒表面のさらなる変更をもたらし得る。したがって、触媒の結晶粒径および結晶粒境界は、触媒表面を酸化および還元することによって、ならびに還元ガスおよび酸化ガスへの触媒表面の露出時間を制御することによって、制御され得る。酸化および／または還元温度は、約５００℃〜約１２００℃、約６００℃〜約１０００℃、または約７００℃〜約９００℃の範囲であり得る。結果として生じる結晶粒径は、約０．１μｍ〜約５００μｍ、約０．２μｍ〜約１００μｍ、約０．５μｍ〜約１０μｍ、または約１．０μｍ〜約２．０μｍの範囲であり得る。いくつかの実施形態では、触媒は、酸化した金属（例えば、錆のある鋼）であり得、それは固体炭素を形成する反応の前またはその間に還元される。いかなる特定の理論にも束縛されるものではないが、酸化物の除去は、触媒材料の表面に空隙または凹凸を残し、触媒材料の総表面積を増加させると考えられる。
【００４６】
鋼上の錆は、本明細書で開示されるカーボンナノチューブの形成のための良好な触媒であることが観察されている。その機構は現在完全には理解されていないが、これは、錆を含む酸化鉄が事実上、触媒前駆体であるためであり得る。錆のある試料が、水素等の還元剤の存在下で加熱されると、酸化鉄が分解し、鉄原子が合体して、カーボンナノチューブ成長の触媒作用に好適な小さい鉄のナノ粒子を形成する。鋼触媒を水素の存在下で初めに加熱することは、表面の薄膜および錆内の酸化鉄の還元を促進し、鋼触媒を活性化する。酸化された金属は、炭素酸化物の還元反応を有効に触媒するとは思われず、したがって現在のところ、そのような酸化物の初期の還元が、鋼を触媒として用いる反応器のための開始手順の一部として推奨される。
【００４７】
種々の実施形態において、反応ゾーン中の温度および圧力、反応ガスの滞留時間、ならびに触媒の結晶粒径、結晶粒境界、および化学的組成を含む反応条件は、所望の特性の固体炭素生成物を得るように制御される。供給ガス混合物および反応生成物は、典型的には、反応ゾーンを通して再循環され、また各サイクルを伴う凝縮器を通過されて、過剰な水を除去し、反応ガス混合物中の水蒸気の分圧を制御する。水の分圧は、本明細書で先に述べた通り、形成される固体炭素のタイプおよび特性（例えば、形態）、ならびに炭素形成の運動性に影響を及ぼすと思われる１つの要因である。
【００４８】
炭素活性（Ａｃ）は、特定の反応条件（例えば、温度、圧力、反応物質、濃度）下で、固体炭素が形成されるかどうかの指標として使用され得る。いかなる特定の理論にも束縛されるものではないが、炭素活性は、固体炭素の同素体が形成されるかを決定するための鍵となるメトリックであると考えられる。より高い炭素活性は、ＣＮＴの形成をもたらす傾向があり、より低い炭素活性は、グラファイト形態の形成をもたらす傾向がある。
【００４９】
ガス状反応物質から固体炭素を形成する反応に関する炭素活性は、反応平衡定数をガス生成物の分圧で乗じ、反応物質の分圧で除したものとして定義することができる。例えば、反応平衡定数Ｋを有する反応
2018095552.tif 000002
において、炭素活性Ａｃは、Ｋ・（ＰＣＯ・ＰＨ２／ＰＨ２Ｏ）として定義される。したがって、Ａｃは、ＣＯおよびＨ２の分圧に直接比例し、またＨ２Ｏの分圧に反比例する。より高いＰＨ２Ｏは、ＣＮＴ形成を阻害する傾向がある。この反応の炭素活性はまた、モル分率および全圧の観点から表すこともできる：Ａｃ＝Ｋ・ＰＴ（ＹＣＯ・ＹＨ２／ＹＨ２Ｏ）、式中ＰＴは全圧であり、Ｙは種のモル分率である。反応平衡定数は、全般的に温度とともに変動するため、炭素活性は、全般的に温度とともに変動する。炭素活性はまた、消費されるものとは異なるモル数のガスが生成される反応に関する全圧とともに変動する。固体炭素同素体およびその形態の混合物は、触媒および反応器中の反応ガスの炭素活性を変動させることによって、達成され得る。
【００５０】
ＣＮＴは、「ピロー」、「フォレスト」、および不規則形態を含む、複数の別個のバルク形態で成長することが観察された。ピロー形態は、約１ｍｍ未満の平均直径の凝集塊を形成するＣＮＴの高度に絡む別個の塊を特徴とする。ＳＥＭ撮像では、ＣＮＴのピローは、オナモミまたはイソギンチャクに類似する。フォレスト形態は、バルク触媒表面に実質的に垂直で、また互いに実質的に平行に配向されている、主要な成長ＣＮＴの顕著な部分を特徴とする。不規則形態は、ピローに類似するが、はっきりと定義される別個の塊の存在を伴わない。ピローおよび不規則形態の双方において、カーボンナノチューブは、高度に撚り合わされ、絡む。そのようなもつれ合った形態では、任意の特定のカーボンナノチューブのアスペクト比をＳＥＭ画像から概算することは、典型的には可能ではない。
【００５１】
ＣＮＴのピローおよび不規則形態は、反応ガスが概ね化学量論比の炭素酸化物および還元剤を有するときに生じる傾向がある。ＣＮＴフォレストは、反応ガスが著しく余剰の還元剤を有するときに生じる傾向がある。例えば、９０％超の水素を伴う反応ガス混合物は、フォレスト形態を確実に生成し、一方７０％の水素は、ピローおよび不規則形態を確実に生成する。
【００５２】
図１２〜図１８（実施例３〜５参照）で示されるように、ピロー形態は、塊状に高度に絡まり、典型的には、１ｍｍ未満の塊の寸法を有する、カーボンナノチューブの存在を特徴とする。したがって、ピローは、ナノチューブの球根状または波状の集塊として現れ、積層雲の外周の外観に類似する。ピローは、多数の異なる直径、長さ、およびタイプのカーボンナノチューブから成り得る。ピローは、基材上で成長したフォレスト、パイル、およびフィラメントの不連続な単位の形態で現れ得る。多数の異なる組成（例えば、軟鋼、３０４ステンレス、３１６Ｌステンレス）の、および多数の種々の形態（例えば、プレート、スチールウール、および鋼ショット）の鋼は、化学量論比に近い反応ガス混合物において、広範囲にわたる反応ガス混合物および反応温度下で、カーボンナノチューブのピローを得る傾向がある。
【実施例】
【００５３】
バイモーダル組成物の例を、ボッシュ反応およびその変形を用いて形成した。開示されるカーボンナノチューブ組成物を調製するために好適な装置を用いる一実施形態では、化学量論：
ＣＯ２＋ＣＨ４←→２Ｃ（Ｓ）＋２Ｈ２Ｏ  （反応式４）
を有するボッシュ反応の変形において、未定量の熱の放出を伴う発熱性反応で、二酸化炭素が使用され、還元ガスにはメタンが含まれる。メタンは、全般的に安価で、また容易に入手可能である。バイモーダル組成物の例を、概ね大気圧で、約６００℃〜９５０℃の処理温度で、反応ガスを用いて調製した。さらなる例を、約６５０℃〜９５０℃で、４．１４ＭＰａのより高い処理圧力を用いて調製した。
【００５４】
開示されるカーボンナノチューブ組成物を調製するために好適な装置を用いるいくつかの実施形態では、化学量論：
ＣＯ２＋２Ｈ２←→２Ｃ（Ｓ）＋２Ｈ２Ｏ  （反応式１）
を有するボッシュ反応において、還元ガスには水素が含まれる。この反応は、約５００℃〜１，０００℃の温度で生じる。実施例は、約１１３ｋＰａにおいて、およびより高圧の約４．１４ＭＰａにおいて生成される試料を含む。典型的には、使用される還元剤にかかわらず、圧力が増加するにつれて最適な温度は増加する。
【００５５】
以下の実施例は、本明細書で開示される方法を例示するものとして含まれる。実施例では、図面は、同時に発生する、著しくより小さいカーボンナノチューブの散在する集団を伴う、相対的に大きいカーボンナノチューブまたはカーボンナノ繊維の第１の集団の双方の存在を示す。本明細書で説明される実施例は、本方法を説明するために使用されているが、そのような詳細は、単にこの目的のためのものであり、開示される方法への変形は、本発明の主旨および範囲から逸脱することなく、当業者によってなされ得ることを理解されたい。各実施例は、実施例の各々の生成物の走査電子顕微鏡（ＳＥＭ）および透過型電子顕微鏡（ＴＥＭ）画像への参照と共に、以下のサブセクションでさらに詳細に説明される。
【００５６】
大気圧実施例
実施例における例示として、成長し、使用されるバイモーダルカーボンナノチューブを、軟鋼か、３０４ステンレス鋼か、または３１６Ｌステンレス鋼かのいずれかの直径５．０ｃｍ（２．０インチ）および長さ１．２メートル（４フィート）の反応器パイプを用いて成長させた。このパイプは本質的に、反応のために触媒および反応チャンバとして機能した。反応器パイプを、管状炉の内側に各々配置し、該管状炉を、反応器パイプの温度を制御するために使用した。実施例に使用する実験装置は、図１Ａで例示される。反応ガスを、ガス供給源６から混合弁７へ配管し、そこでガスを測定し、管状炉１へと反応器パイプを通過させた。ガスを、反応器パイプを通して炉内へ流し、そこから凝縮器４（露点３．３℃）へ流し、次に圧縮器３を通過させて、管状炉内の反応器パイプのヘッド側へ戻した。
【００５７】
始動は、真空ポンプ５を用いてシステムを排気することと、次にシステムを、真空ポンプ５を用いて３０秒間水素でパージすることを含んだ。パージが完了した後、真空ポンプを分離してオフにし、システムを水素で充填した。次に、炉１をオンにし、システムを所望の実験温度にした。水素雰囲気中でのこの加熱は、反応ゾーンのパイプ表面を完全に還元すると考えられる。次に、圧縮器をオンにし、システム温度を安定させた。
【００５８】
管状炉１は典型的には、温度に達するまでに約１時間を要し、また試料を取り出すことができるように冷却するために４時間を要した。炉１が所望の反応温度に達すると、水素をシステムから排気し、反応ガスの所望の混合物をシステム内へ導入した。システムを、反応ガス混合物で概ね大気圧（１０１ｋＰａ）に充填し、そこで、反応ガスの流速を低減させて、圧力を安定させた。以降、システム圧力を維持するために、反応ガスを、反応で消費されるガスのためのメイクアップガスとして継続的に添加した。管状炉１の温度は、炉のほぼ中心線に配置したタイプＫ熱電対によって測定した。報告された温度は、この熱電対について示されるようなゲージ温度であり、全般的に、反応ゾーン内の温度を示している。
【００５９】
反応ガス供給源は、商業的供給業者ＰｒａｘＡｉｒ製の、シリンダで調達された標準的産業グレードの二酸化炭素、水素、およびメタンを含んだ。
【００６０】
メイクアップガスは、ボール型流量計かまたは質量流量制御器かのいずれかを用いて、システム内へと計測した。反応ガスは、圧縮器３によって炉を通して循環させた。炉１を出るガスを冷却し、水を冷凍凝縮器４内で凝縮した。水は、排水弁を介して定期的に凝縮器から除去した。図１Ａで例示される全ての構成要素は、関連する配管、計装、および付属物とともに、以下の実施例の説明において、集合的に「実験装置」と称される。
【００６１】
再循環流速を測定または制御するためのいかなる試みも行わず、種々の流速を種々の試験において使用したが、生成物の品質および反応速度は、循環速度とは無関係であると思われた。これは、すべての場合において、流速が臨界閾値を超えたためであった可能性がある。流速は、生成施設の設計および動作にとって重要であり得るが、実験装置の体積は、触媒および結果として生じる固体炭素生成物の体積よりもかなり大きいので、本明細書で報告される試験においてはそれほど重要ではない。
【００６２】
実験中、実験装置中のガスの圧力は、メイクアップガスの流れが停止すると、継続的に低下することになる。これは、反応ガスが、固体炭素および水に変換されていたためである。圧力降下の速度はしたがって、反応速度の指標であった。圧力が降下する速度は、触媒およびガス混合物とともに変動したが、温度とともには特に変動せず、反応は、アレニウス温度で制限されているというよりむしろ、拡散で制限されている可能性があることを示唆している。圧力は、追加的な反応ガスを実験装置に加えることによって、維持した。
【００６３】
実施例では、炉を、一定の時間（典型的には、４時間）にわたって動作させ、その時間で炉をオフにし、パージし、冷却した。炉をオフにした後、真空ポンプ５をオンにし、反応ガスを排気し、実験装置を二酸化炭素で約５分間にわたってパージし、次に真空ポンプ５をオフにし、実験装置を不活性パージガスで大気圧にし、冷却した。全ての試験は、バッチモードで行った。
【００６４】
実施例１−試料８５
2018095552.tif 000003
【００６５】
実施例１に関して、反応器パイプは、管状炉１に挿入された直径５ｃｍ（２インチ）および長さ１．２ｍ（４フィート）の軟鋼パイプ（スケジュール４０）であった。真空ポンプ５を始動し、水素を使用して実験装置を３０秒間にわたってパージした。３０秒後、真空ポンプをオフにし、圧縮器３をオンにし、冷凍凝縮器４をオンにし、圧力が約１１３ｋＰａ（８５０トール）になるまで水素ガスを流しつづけ、その時点で水素ガス流を遮断した。次に、管状炉１をオンにした。
【００６６】
管状炉１の温度が７００℃の設定温度に到達したときに、真空ポンプ５をオンにし、そして、混合弁７によって制御されるガス供給源６からの二酸化炭素および水素の化学量論的混合物中の反応ガスを使用して、実験装置を３０秒間にわたってパージした。５分後、真空ポンプをオフにした。実験装置が１１３ｋＰａの圧力に到達したときに、反応ガス流速を低減させて、システム圧力を約１１３ｋＰａに維持した。試験は、４時間にわたって実施し、炉１を遮断した後、真空ポンプ５を始動させ、実験装置を、混合弁７によって制御されるガス供給源６からの二酸化炭素を用いて、３０秒間にわたってパージした。次に、真空ポンプを遮断し、そして、実験装置の圧力が１０７ｋＰａ（８００トール）になるまで、二酸化炭素のパージガスを流し続けた。次に、炉を冷却した。
【００６７】
反応器パイプは、炉を冷却した後に、炉１から取り出した。固体炭素生成物を、反応器の壁から擦り取り、小さい試料を、走査電子顕微鏡（ＳＥＭ）および透過型電子顕微鏡（ＴＥＭ）分析のために採取した。図２は、２５０倍の倍率の、結果として生じる材料（試料８５）のＳＥＭ画像を示す。この倍率では、主材料のフォレスト成長形態のみが観察され得る。
【００６８】
図３は、２，０００倍の倍率の同じ試料のＳＥＭ画像を示す。この倍率では、第２の成長に焦点が合い始めることに留意されたい。図４は、９９，９８１倍の倍率の同じ試料を示し、第２の成長の詳細を示す。第１の成長のＣＮＴのサイズ（直径数十〜数百ナノメートル）は、ＣＮＴがおそらくは多層ＣＮＴであることを示し、一方第２の成長のＣＮＴのはるかにより小さいサイズは、それらが、はるかにより小さい多層（より少ない層）であり、またおそらくは単層、２層、および３層ＣＮＴを含むことを示す。
【００６９】
図５、図６、および図７は、ＴＥＭ画像であり、図５および図６は、画像を垂直に通過する第１の成長の単一のＣＮＴと、それを取り囲むより小さい第２の成長のＣＮＴとを示す。一連のＴＥＭ画像は、増加する倍率での同じ試料８５である。これらの画像では、第２の成長のＣＮＴは、単層および２層ＣＮＴである可能性があると思われる。第２の成長材料の孔径は、ＳＷＣＮＴに関する文献で一般的に報告されているものよりいくらか大きいと思われることに留意されたい。ＴＥＭ画像は、非常に小さい試料を必要とするため、この特性がどの程度代表的であり得るかは分からない。
【００７０】
実施例２−試料１１２
2018095552.tif 000004
【００７１】
実施例２に関して、石英円板試料を、３０４ステンレス鋼ウエハ上に平らに配置し、該３０４ステンレス鋼ウエハを触媒として用いた。３０４ステンレス鋼触媒ウエハを、管状炉１のほぼ中心線に配置した。真空ポンプ５を始動し、５分間にわたって、ヘリウムを使用して実験装置をパージした。５分後に、真空ポンプをオフにし、圧縮機３をオンにし、冷凍凝縮器４をオンにし、そして、圧力が９１．０ｋＰａ（６８０トール）になるまでヘリウムガスを流し続け、その時点でガス流を遮断した。次に、炉をオンにした。
【００７２】
炉１の温度が６８０℃の設定温度に到達したときに、真空ポンプ５をオンにし、そして、混合弁７によって制御されるガス供給源６からの二酸化炭素および水素の化学量論的混合物中の反応ガスを使用して、実験装置を５分間にわたってパージした。５分後、真空ポンプをオフにした。実験装置が１０１ｋＰａ（７６０トール）のゲージ圧力に到達したときに、反応ガスを遮断した。追加的な反応ガスを、定期的に加えて、実験装置圧力を８４．３ｋＰａ〜１０１ｋＰａに保った。
【００７３】
試験は、１時間にわたって実施し、炉１を遮断した後、真空ポンプ５を始動させ、実験装置を、混合弁７によって制御されるガス供給源６からのヘリウムを用いて、５分間にわたってパージした。次に、真空ポンプを遮断して、実験装置の圧力が９８．７ｋＰａ（７４０トール）になるまで、ヘリウムのパージガスを流し続けた。次に、炉を冷却した。
【００７４】
鋼試料は、炉を冷却した後に、炉１から取り出した。ＣＮＴのマットが、石英とウエハとの間で成長した。ＣＮＴマットの一部分が、石英および鋼触媒ウエハ双方の表面に付着した。図８は、７，０００倍の倍率の試料を示し、図９は、９，９８０倍の倍率の試料を示す。図１０は、１００，０００倍の倍率の試料１１２を示し、図１１は、２００，０００倍の倍率で試料１１２を撮影した画像である。ＣＮＴのサイズ（直径数十〜数百ナノメートル）は、ＣＮＴがおそらくは多層ＣＮＴであることを示す。より大きい直径のＣＮＴは、「フォレスト」形態のＣＮＴであり、より小さい直径のＣＮＴの塊が、フォレスト成長物の周りに、またそれを通って撚り合わさっていることに留意されたい。
【００７５】
実施例３−試料３５
2018095552.tif 000005
【００７６】
実施例３に関して、３１６Ｌステンレス鋼ウエハを触媒として使用した。３１６Ｌステンレス鋼ウエハを、炉１にほぼ中心線に配置した。圧縮器３をオンにし、冷凍凝縮器４をオンにし、真空ポンプ５をオンにし、そして、混合弁７によって制御されるガス供給源６からのヘリウムを含むパージガスを、実験装置に導入した。５分間のパージの後、真空ポンプを遮断し、実験装置の圧力が９１ｋＰａになるまでヘリウムのパージガスを流し続け、その時点でパージガス流を遮断した。次に、炉をオンにした。
【００７７】
炉１の温度が約６４０℃に到達したときに、真空ポンプ５を始動させ、そして、混合弁７によって制御されるガス供給源６からの二酸化炭素および水素の化学量論的混合物中の反応ガスを、実験装置に通した。５分後に、真空ポンプを遮断し、実験装置の圧力が８８ｋＰａになるまで反応ガスを流し続け、その時点で、反応ガス流速を、圧力を約７５ｋＰａ〜９２ｋＰａに保つのに十分なより低い流速まで低減させた。実験装置を１時間にわたって稼働させた後、炉を遮断し、真空ポンプを始動させ、実験装置を、混合弁によって制御されるガス供給源からのヘリウムを用いて、５分間にわたってパージした。次に、真空ポンプを遮断し、装置を、ヘリウムのパージガスを用いてパージした。次に、炉を冷却した。
【００７８】
結果として生じた生成物は、２００，０００倍の倍率で、図１２に示される。より大きい直径のナノチューブは、多層である可能性が非常に高い。より小さいカーボンナノチューブは、単層、２層、または３層である可能性がある。図１３は、３００，０００倍の倍率の試料３５を示し、ここでも、結果として生じるナノチューブの全般的にバイモーダルなサイズ分布を示している。図１４は、５００，０３８倍の倍率の試料３５を示す。
【００７９】
実施例４−試料３７
2018095552.tif 000006
【００８０】
実施例４に関して、試料３７、００００極細スチールウールを、触媒として使用した。極細スチールウールは、約０．０２ｍｍ未満の平均繊維直径、より具体的には約０．０１２ｍｍ未満の繊維直径を有する。スチールウールを、炉１内に配置した。他の実験に関して上に説明されるものと同じ炉のパージ、実験圧力および温度での反応ガスの導入、反応の停止、ならびに炉のパージおよび冷却のプロセスを実施した。反応条件は、図表に示される。
【００８１】
結果として生じた生成物は、９，９７５倍、１００，００８倍、および２００，０００倍の倍率で、それぞれ図１５、図１６、および図１７に示される。９，９７５倍の倍率では、バイモーダルサイズ分布は明らかでない。しかしながら、図１６および図１７に１００，００８倍および２００，０００倍の倍率で示される通り、バイモーダルな性質はより明らかである。
【００８２】
実施例５−試料５５
2018095552.tif 000007
【００８３】
実施例５に関して、試料５５、００００極細３１６Ｌスチールウールを、触媒として使用した。スチールウールを、炉１内に配置した。上の実施例１で概説される通り、炉のパージ、実験圧力および温度での反応ガスの導入、反応の停止、ならびに炉のパージおよび冷却のステップを実施した。反応条件は、図表に示される。
【００８４】
結果として生じた生成物は、１０，００４倍、２０，０００倍、および５０，０００倍の倍率で、それぞれ図１８、図１９、および図２０に示される。１０，００４倍の倍率では、バイモーダルサイズ分布は明らかでない。しかしながら、図１９および図２０に２０，０００倍の倍率で示される通り、またさらには５０，０００倍の倍率でより示される通り、第２の成長は可視的であり、したがって、バイモーダルな性質はより明らかである。
【００８５】
実施例６−試料６２
2018095552.tif 000008
【００８６】
実施例６に関して、試料６２、３１６Ｌステンレス鋼パイプ（スケジュール４０）を、触媒として使用した。ステンレス鋼パイプ触媒を、炉２内に配置した。上の実施例１で概説される通り、炉のパージ、実験圧力および温度での反応ガスの導入、反応の停止、ならびに炉のパージおよび冷却のステップを実施した。反応条件は、図表に示される。
【００８７】
管の壁から擦り取った結果として生じた生成物は、１，０００倍、５０，０００倍、および２００，０００倍の倍率で、それぞれ図２１、図２２、および図２３に示される。１，０００倍の倍率では、バイモーダルサイズ分布は明らかでない。しかしながら、図２２および図２３に５０，０００倍の倍率で示される通り、またさらには２００，０００倍の倍率でより示される通り、第２の成長は可視的であり、したがって、バイモーダルな性質はより明らかである。
【００８８】
実施例７−試料８０
2018095552.tif 000009
【００８９】
実施例７に関して、試料８０、軟鋼パイプ（スケジュール４０）を、触媒として使用した。軟鋼パイプ触媒を、炉２内に配置した。上の実施例１で概説される通り、炉のパージ、実験圧力および温度での反応ガスの導入、反応の停止、ならびに炉のパージおよび冷却のステップを実施した。反応条件は、図表に示される。
【００９０】
結果として生じた生成物は、１０，０００倍および５０，０００倍の倍率で、それぞれ図２４および図２５に示される。１０，０００倍の倍率では、バイモーダルサイズ分布は明らかでない。しかしながら、図２５に５０，０００倍の倍率で示される通り、第２の成長は可視的であり、したがって、バイモーダルな性質はより明らかである。
【００９１】
実施例８−試料８５
2018095552.tif 000010
【００９２】
実施例８に関して、試料８５、ステンレス鋼パイプ（スケジュール４０）を、触媒として使用した。鋼パイプ触媒（スケジュール４０）を、炉２内に配置した。上の実施例１で概説される通り、炉のパージ、実験圧力および温度での反応ガスの導入、反応の停止、ならびに炉のパージおよび冷却のステップを実施した。反応条件は、図表に示される。
【００９３】
管の壁から擦り取った結果として生じた生成物は、４００倍、２０００倍、２０００倍、８０，０００倍、１００，０００倍、および１００，０００倍の倍率で、それぞれ図２６、図２７、図２８、図２９、図３０、および図３１に示される。４００倍の倍率では、バイモーダルサイズ分布は明らかでない。２０００倍の倍率では、いくつかの「けば」が見えるが、これは解像度不足の作用である可能性があり、しかしながら、ナノチューブの平行な「フォレスト」性質が、容易に見える。図２９〜図３１に８０，０００倍の倍率で示される通り、またさらには１００，０００倍の倍率でより示される通り、第２の成長は可視的であり、したがって、バイモーダルな性質はより明らかである。
【００９４】
実施例９−試料１０５
2018095552.tif 000011
【００９５】
実施例９に関して、試料１０５、ステンレス鋼を、触媒として使用した。鋼触媒を、炉１内に配置した。上の実施例１で概説される通り、炉のパージ、実験圧力および温度での反応ガスの導入、反応の停止、ならびに炉のパージおよび冷却のステップを実施した。反応条件は、図表に示される。
【００９６】
結果として生じる生成物は、観察上、軽い成長（２２〜３０．５ｃｍで、パイプ長に４６〜６１ｃｍ沿って形成した）および大きい薄片（パイプ長に３０．５〜４６ｃｍ沿って形成した）と判断されるものに形成した。大きい薄片の画像は、１，０００倍、４０，０００倍、および１００，０００倍の倍率で、それぞれ図３２、図３３、および図３４に示される。１，０００倍の倍率では、バイモーダルサイズ分布は明らかでないが、しかしながら、ナノチューブの平行な「フォレスト」性質が、容易に見える。しかしながら、図３３および図３４に４０，０００倍の倍率で示される通り、またさらには１００，０００倍の倍率でより示される通り、第２の成長は可視的であり、したがって、バイモーダルな性質はより明らかである。
【００９７】
実施例１０−試料１０８
2018095552.tif 000012
【００９８】
実施例１０に関して、試料１０８、軟鋼パイプ（スケジュール４０）を、触媒として使用した。上の実施例１で概説される通り、炉のパージ、実験圧力および温度での反応ガスの導入、反応の停止、ならびに炉のパージおよび冷却のステップを実施した。反応条件は、図表に示される。
【００９９】
結果として生じた生成物は、２０，０００倍、５０，０００倍、および５０，０００倍の倍率で、それぞれ図３５、図３６、および図３７に示される。この試料では、２０，０００倍の倍率でさえも、バイモーダルサイズ分布は明らかである。
【０１００】
実施例１１−試料１０９
2018095552.tif 000013
【０１０１】
実施例１１に関して、試料１０９、軟鋼パイプ（スケジュール４０）を、触媒として使用した。上の実施例１で概説される通り、炉のパージ、実験圧力および温度での反応ガスの導入、反応の停止、ならびに炉のパージおよび冷却のステップを実施した。反応条件は、図表に示される。
【０１０２】
結果として生じた生成物は、２０，０００倍、５０，０００倍、５０，０００倍、および８０，０００倍の倍率で、それぞれ図３８、図３９、図４０、および図４１に示される。この試料では、２０，０００倍の倍率でさえも、バイモーダルサイズ分布は明らかである。図４１を注意深く調査すると、試料は、非常に大きい管（直径３２３．２ｎｍと測定された）に絡み合った多数の極細の小さい管（直径１５．４ｎｍと測定された）を有すること、また、１つ以上の中間直径（直径５５．２ｎｍおよび１４２．９ｎｍで測定された）の管が存在するが、ここでも極細、中間、および大きい直径の間の直径を有する管は、画像内に存在しないと思われることが示唆される。
【０１０３】
実施例１２−試料１１２
2018095552.tif 000014
【０１０４】
実施例１２に関して、試料１１２、ステンレス鋼パイプを、触媒として使用した。上の実施例１で概説される通り、炉のパージ、実験圧力および温度での反応ガスの導入、反応の停止、ならびに炉のパージおよび冷却のステップを実施した。反応条件は、図表に示される。
【０１０５】
結果として生じた生成物は、７０００倍、１００，０００倍、１００，０００倍、および２００，０００倍の倍率で、それぞれ図４２、図４３、図４４、および図４５に示される。７，０００倍の倍率では、ナノチューブの平行な「フォレスト」性質が容易に明らかであり、第２の成長が存在するいくつかの「けば」も、明らかであるが、けばをカーボンナノチューブとして解明するには解像度が低すぎる。図４３〜図４５によって１００，０００倍の倍率で示される通り、またさらには２００，０００倍の倍率でより示される通り、第２の成長は可視的であり、したがって、バイモーダルな性質はより明らかである。
【０１０６】
実施例１３−試料１１５
2018095552.tif 000015
【０１０７】
実施例１３に関して、試料１１５、軟鋼パイプ［実施形態は、この触媒に移行する必要がある］（スケジュール４０）を、触媒として使用した。上の実施例１で概説される通り、炉のパージ、実験圧力および温度での反応ガスの導入、反応の停止、ならびに炉のパージおよび冷却のステップを実施した。反応条件は、図表に示される。
【０１０８】
結果として生じる生成物は、鋼パイプの中央３０．５ｃｍ（１２インチ）に、大きい薄片として形成した。大きい薄片の画像は、１，０００倍、９，９４３倍、および５０，００４倍の倍率で、それぞれ図４６、図４７、および図４８に示される。１，０００倍の倍率では、バイモーダルサイズ分布は明らかでない。９，９４３倍の倍率では、異なるサイズの管が見えるようである。５０，０００倍の倍率では、第２の成長が可視的であり、したがって、バイモーダルな性質はより明らかである。
【０１０９】
実施例１４−試料１１８
2018095552.tif 000016
【０１１０】
実施例１４に関して、試料１１８、軟鋼パイプ（スケジュール４０）を、触媒として使用した。上の実施例１で概説される通り、炉のパージ、実験圧力および温度での反応ガスの導入、反応の停止、ならびに炉のパージおよび冷却のステップを実施した。反応条件は、図表に示される。
【０１１１】
結果として生じた生成物は、１，０００倍、５０，０００倍、および１００，０００倍の倍率で、それぞれ図４９、図５０、および図５１に示される。１，０００倍の倍率では、バイモーダルサイズ分布は明らかでない。５０，０００倍および１００，０００倍の倍率では、第２の成長が可視的であり、したがって、バイモーダルな性質はより明らかである。
【０１１２】
実施例１５−試料１３１
2018095552.tif 000017
【０１１３】
実施例１５に関して、試料１３１、軟鋼パイプ（スケジュール４０）を、触媒として使用した。上の実施例１で概説される通り、炉のパージ、実験圧力および温度での反応ガスの導入、反応の停止、ならびに炉のパージおよび冷却のステップを実施した。反応条件は、図表に示される。
【０１１４】
結果として生じた生成物は、１，０００倍、１０，０００倍、５０，０００倍、および１００，０００倍の倍率で、それぞれ図５２、図５３、図５４、および図５５に示される。１，０００倍および１０，０００倍の倍率では、バイモーダルサイズ分布は明らかでない。５０，０００倍および１００，０００倍の倍率では、第２の成長は可視的である。
【０１１５】
高圧での実施例
種々の高圧実験のための実験装置の概略図が、図５６に示される。この高圧装置は、水の除去後に反応ガスを再循環させず、むしろ、反応ガスは、反応器を通過した後に排気される。実験装置は、パージガスおよび反応ガス用の一連のタンクを含んだ。反応ガス、ＣＯ２、およびＣＨ４のためのタンク調節器は、逆止弁を有する質量流量制御器を有した。パージのために使用したガスは、質量流量制御器を有さなかった。
【０１１６】
ガス圧が低減され、ガスが質量分析計へ流れることが可能になる試料採取点は、ガス混合点より後であった。次に、流れを、管状炉Ｆ１（モデル番号８９０２９５、Ｂｌｏｏｍｆｉｅｌｄ，ＩＬのＣＭ，Ｉｎｃ．，によるＨｉｇｈ  Ｔｅｍｐｅｒａｔｕｒｅ  Ｆｕｒｎａｃｅｓから入手可能、寸法６３ｃｍｘ３８ｃｍ）内に配置した直径２．５ｃｍ、長さ１．２ｍの３０４ステンレス鋼パイプ（スケジュール４０）の中へ通過させ、そこで反応が行われた。第１の管状炉Ｆ１の後、ガスは、凝縮器Ｃ１へと進み、そこで、水を氷／水槽によって０℃に凝縮した。凝縮器Ｃ１の後、別のガス試料採取点が存在した。主要なガス流を、別の管状炉Ｆ２［モデル番号８７０７７１、Ｂｌｏｏｍｆｉｅｌｄ，ＩＬのＣＭ，Ｉｎｃ．，によるＨｉｇｈ  Ｔｅｍｐｅｒａｔｕｒｅ  Ｆｕｒｎａｃｅｓから入手可能、寸法４９ｃｍｘ２５ｃｍ）内に配置した直径２．５ｃｍ、長さ１．２ｍの別の３０４ステンレス鋼パイプ（スケジュール４０）の中へと続け、そこで第２の反応が行われた。
【０１１７】
第２の反応器Ｆ２を去るガスは、凝縮器Ｃ２を有し、その後にガス試料採取点が続いた。最後に、ガスは、通気口および質量流量計を通ってシステムを去った。ガス試料採取点は全て、ガス圧を０．２０ＭＰａ（１５ｐｓｉｇ）に調節するための２段階ガス圧調節器を有した。
【０１１８】
試料ガスは次に、２０ｓｃｃｍで質量流量計を通り、０．５ミクロン焼結金属フィルタへと流れた。ガス流の大部分は続いて排気されるが、一方で少量の試料採取ガス流は、質量分析計（シリーズ番号９１０６５  Ｕｎｉｖｅｒｓａｌ  Ｇａｓ  Ａｎａｌｙｚｅｒ、Ｓｔａｎｆｏｒｄ，ＧＡのＳｔａｎｆｏｒｄ  Ｒｅｓｅａｒｃｈ  Ｓｙｓｔｅｍ製）に入る前に圧力を低減する１．８３ｍの毛細管へと入った。
【０１１９】
触媒の試料、鋼サンドブラストグリット（２５グリット）を、第２の炉Ｆ２の中央で８．５ｃｍｘ１．５ｃｍの石英ボート内に配置した。端部キャップから各炉内へ６１ｃｍ（２４インチ）挿入したタイプＫ熱電対が、炉の中心線温度を測定した。各実験に関する中心線温度は、下に示される。ガス流は、４．２４ＭＰａ（６００ｐｓｉｇ）に調節した。
【０１２０】
動作において、初めに、システムを、窒素を用いて約１０分間にわたってパージした。４．２４ＭＰａ（６００ｐｓｉｇ）での窒素を用いて、漏れを検出し、また不活性ガスを用いてシステムを充填した。この時点で、水素は、システムのパージと漏れを確認することを可能にし、また、ガス試料採取システムが９０％超の水素を検出するまで流れ続ける。高温での水素によるパージは、触媒表面の酸化鉄を含む金属酸化物を還元する。
【０１２１】
高温炉Ｆ１およびＦ２の双方を、８５０℃の動作温度に加熱させた。炉の加熱までの時間は、約１時間であった。炉の動作温度における触媒の還元後、メタンおよび二酸化炭素の選択される混合物を、選択される流速およびメタンの二酸化炭素に対する選択される比率を提供するように、システム内へと計量した。双方のガス圧調節器は、４．５８ＭＰａ（６５０ｐｓｉｇ）に設定して、システム内へと反応物質を計量した。実行中、ガス流および炉温度を、モニタリングおよび制御した。
【０１２２】
各試験終了時に、メタンおよび二酸化炭素ガスのタンクを遮断し、システムを、水素を用いて約３０分間にわたってパージし、次に窒素を用いてさらに約３０分間パージした。ここで、炉を、一晩冷却した。触媒の試料を、炉が冷却した翌朝に引き出した。
【０１２３】
図５７〜図７４は、種々の試料生成物結果のＳＥＭ画像である。これらの試料は全て、ＣＨ４を還元剤として伴い、ＣＯ２を用いて形成された。すべての実験は、約４．２４ＭＰａ（６００ｐｓｉｇ）で実施した。試料の各々に関する他の特定の反応条件は、実施例１６〜２９に記載される。
【０１２４】
実施例１６−試料１３７（図５７〜５９）：
一連の二重反応器。
触媒：鋼サンドブラストグリット、０．７ｍｍ（２５グリット）、グリットは、炉の中央で石英ボード内に配置した。
反応ガス：５０％のＣＨ４および５０％のＣＯ２。
動作条件：炉１および炉２の双方について、８５０℃；４．１４ＭＰａ（６００ｐｓｉ）。
実行時間：３時間。
結果として生じた生成物は、１０，０００倍、１０，０００倍、および１００，０００倍の倍率で、それぞれ図５７、図５８、および図５９に示される。絡まって見える「ピロー」形態のナノチューブに留意されたい。１０，０００倍の倍率では、バイモーダルサイズ分布は明らかでない。しかしながら、図５９に１００，０００倍の倍率で示される通り、バイモーダルな性質はより明らかである。
【０１２５】
実施例１７−試料１６５（図６０）：
二重反応器：一連の２つの反応器。石英管を、反応器２のためのステンレス鋼パイプ（スケジュール４０）の内側に挿入した。
触媒：スチールウール。
反応ガス：４５％のＣＯ２、４２．７５％のＣＨ４、２．２５％のＡｒ、および１０％のＨ２。
動作条件：炉１について９００℃、炉２について８５０℃；４．１４ＭＰａ（６００ｐｓｉ）。
実行時間：６時間。
注記：図６０に示される試料は、第２の反応器内の石英管から採取した。
結果として生じた生成物は、５０，０００倍の倍率で、図６０に示される。
【０１２６】
実施例１８−試料１６９（図６１）：
単一反応器。
触媒：３０４ステンレス鋼パイプ（スケジュール４０）。
反応ガス：３３．３％のＣＯ２、６３．４％のＣＨ４、３．３％のＡｒ。
動作条件：９００℃；４．１４ＭＰａ（６００ｐｓｉ）。
実行時間：３時間。
注記：試料は、反応器の約３０．５ｃｍ（１２インチ）下流で採取した。結果として生じた生成物は、５０，０００倍の倍率で、図６１に示される。
【０１２７】
実施例１９−試料１７２（図６２）：
単一反応器。
触媒：３０４ステンレス鋼パイプ（スケジュール４０）。
反応ガス：３３．３％のＣＯ２、６３．４％のＣＨ４、３．３％のＡｒ。
動作条件：８５０℃；４．１４ＭＰａ（６００ｐｓｉ）。
実行時間：６時間。
注記：試料は、反応器の約４１ｃｍ（１６インチ）上流で採取した。結果として生じた生成物は、４９，９９３倍の倍率で、図６２に示される。
【０１２８】
実施例２０−試料１７３（図６３）：
単一反応器。
触媒：３０４ステンレス鋼パイプ（スケジュール４０）。
反応ガス：３３．３％のＣＯ２、６３．４％のＣＨ４、３．３％のＡｒ。
動作条件：８５０℃；４．１４ＭＰａ（６００ｐｓｉ）。
実行時間：６時間。
注記：試料は、反応器の約４８ｃｍ（１９インチ）上流で採取した。
結果として生じた生成物は、５０，０００倍の倍率で、図６３に示される。
【０１２９】
実施例２１−試料１７４（図６４）：
一連の二重反応器。石英管を、第２の反応器のステンレス鋼パイプ（スケジュール４０）の内側に挿入した。
触媒：スチールウール。
反応ガス：４５％のＣＯ２、４２．７５％のＣＨ４、２．２５％のＡｒ、および１０％のＨ２。
動作条件：炉１について９００℃、炉２について８５０℃；４．１４ＭＰａ（６００ｐｓｉ）。
実行時間：６時間。
注記：試料は、第２の反応器内の石英管から採取した。結果として生じた生成物は、５０，０００倍の倍率で、図６４に示される。
【０１３０】
実施例２２−試料１７７（図６５）：
一連の二重反応器。石英管を、第２の反応器のステンレス鋼パイプ（スケジュール４０）の内側に挿入した。
触媒：先に塩酸で洗浄したスチールウール。
反応ガス：４５％のＣＯ２、４２．７５％のＣＨ４、２．２５％のＡｒ、および１０％のＨ２。
動作条件：炉１について９００℃、炉２について８５０℃；４．１４ＭＰａ（６００ｐｓｉ）。
実行時間：４時間。
注記：試料は、第２の反応器内の消費されていないスチールウールの端部から採取した。結果として生じた生成物は、１００，００２倍の倍率で、図６５に示される。
【０１３１】
実施例２３−試料１７８（図６６）：
一連の二重反応器。石英管を、第２の反応器のステンレス鋼パイプ（スケジュール４０）の内側に挿入した。
触媒：先に塩酸で洗浄したスチールウール。
反応ガス：４５％のＣＯ２、４２．７５％のＣＨ４、２．２５％のＡｒ、および１０％のＨ２。
動作条件：炉１について９００℃、炉２について８５０℃；４．１４ＭＰａ（６００ｐｓｉ）。
実行時間：４時間。
注記：試料は、第１の炉から採取した。結果として生じた生成物は、１００，０００倍の倍率で、図６６に示される。
【０１３２】
実施例２４−試料２０４（図６７−６８）：
一連の二重反応器。石英管を、第２の反応器のステンレス鋼パイプ（スケジュール４０）の内側に挿入した。
触媒：先に塩酸で洗浄したスチールウール。
反応ガス：１０％のＣＯ２、７６％のＣＨ４、４％のＡｒ、および１０％のＨ２。
動作条件：炉１について９００℃、炉２について８５０℃；４．１４ＭＰａ（６００ｐｓｉ）。
実行時間：４時間。
注記：試料は、第２の反応器内の石英管の下流側から採取した。結果として生じた生成物は、５０，０００倍および１００，０００倍の倍率で、それぞれ図６７および図６８に示される。
【０１３３】
実施例２５−試料２０６（図６９）：
一連の二重反応器。石英管を、第２の反応器のステンレス鋼パイプ（スケジュール４０）の内側に挿入した。
触媒：先に塩酸で洗浄したスチールウール。
反応ガス：１０％のＣＯ２、７６％のＣＨ４、４％のＡｒ、および１０％のＨ２。
動作条件：炉１について９００℃、炉２について８５０℃；４．１４ＭＰａ（６００ｐｓｉ）。
実行時間：４時間。
注記：試料は、第２の反応器内の石英管の約４８ｃｍ（１９インチ）上流で採取し、この場所の反応温度は、約８６０℃であった。
結果として生じた生成物は、１００，０００倍の倍率で、図６９に示される。
【０１３４】
実施例２６−試料２０７（図７０）：
一連の二重反応器。石英管を、第２の反応器のステンレス鋼パイプ（スケジュール４０）の内側に挿入した。
触媒：先に塩酸で洗浄したスチールウール。
反応ガス：１０％のＣＯ２、７６％のＣＨ４、４％のＡｒ、および１０％のＨ２。
動作条件：炉１について９００℃、炉２について８５０℃；４．１４ＭＰａ（６００ｐｓｉ）。
実行時間：４時間。
注記：試料は、第２の反応器内の石英管の約４３ｃｍ（１７インチ）上流で採取した。この場所の反応温度は、約８６７℃であった。
結果として生じた生成物は、１００，０００倍の倍率で、図７０に示される。
【０１３５】
実施例２７−試料２０８（図７１）：
一連の二重反応器。石英管を、第２の反応器のステンレス鋼パイプ（スケジュール４０）の内側に挿入した。
触媒：先に塩酸で洗浄したスチールウール。
反応ガス：１０％のＣＯ２、７６％のＣＨ４、４％のＡｒ、および１０％のＨ２。
動作条件：炉１について９００℃、炉２について８５０℃；４．１４ＭＰａ（６００ｐｓｉ）。
実行時間：４時間。
注記：試料は、第２の反応器内の石英管の約３３ｃｍ（１３インチ）上流で採取し、この場所の反応温度は、約８４４℃であった。
結果として生じた生成物は、１００，０００倍の倍率で、図７１に示される。
【０１３６】
実施例２８−試料２０９（図７２）：
一連の二重反応器。石英管を、第２の反応器のステンレス鋼パイプ（スケジュール４０）の内側に挿入した。
触媒：先に塩酸で洗浄したスチールウール。
反応ガス：１０％のＣＯ２、７６％のＣＨ４、４％のＡｒ、および１０％のＨ２。
動作条件：炉１について９００℃、炉２について８５０℃；４．１４ＭＰａ（６００ｐｓｉ）。
実行時間：４時間。
注記：試料は、第２の反応器内の石英管の約２８ｃｍ（１１インチ）上流で採取し、この場所の反応温度は、約８０５℃であった。
結果として生じた生成物は、１００，０００倍の倍率で、図７２に示される。
【０１３７】
実施例２９−試料２１０（図７３〜図７４）：
一連の二重反応器。石英管を、第２の反応器のステンレス鋼パイプ（スケジュール４０）の内側に挿入した。
触媒：先に塩酸で洗浄したスチールウール。
反応ガス：１０％のＣＯ２、７６％のＣＨ４、４％のＡｒ、および１０％のＨ２。
動作条件：炉１について９００℃、炉２について８５０℃；４．１４ＭＰａ（６００ｐｓｉ）。
実行時間：４時間。
注記：試料は、第２の反応器内の石英管の約２３ｃｍ（９インチ）上流で採取し、この場所の反応温度は、約７４２℃であった。
結果として生じた生成物は、５０，０００倍および１００，０００倍の倍率で、それぞれ図７３および図７４に示される。
【０１３８】
他の形態実施例
他の試料は、実施例１〜１５を参照して説明される試料に関して説明されるものと全般的に同じプロセスを用いて、全般的に大気圧で実施された実験から採取した。
【０１３９】
実施例３０−試料２０
2018095552.tif 000018
【０１４０】
実施例３０に関して、試料２０、００００スチールウールを、触媒として使用した。上の実施例１で概説される通り、炉のパージ、実験圧力および温度での反応ガスの導入、反応の停止、ならびに炉のパージおよび冷却のステップを実施した。反応条件は、図表に示される。
【０１４１】
結果として生じた生成物は、１０，０００倍、１０，０００倍、５０，０００倍、および１００，０００倍の倍率で、それぞれ図７５、図７６、図７７、および図７８に示される。これらの画像が示唆する通り、使用された倍率では、ナノチューブのバイモーダルサイズ分布は明らかでない。しかしながら、試料２０の画像は、興味深いナノチューブ形状を示し、これは、混ざり合う螺旋状の管、ないしは、全般的に直線上のまたは徐々に屈曲する管のように見える。
【０１４２】
実施例３１−試料３２
2018095552.tif 000019
【０１４３】
実施例３１に関して、試料３２、００００スチールウールを、触媒として使用した。上の実施例１で概説される通り、炉のパージ、実験圧力および温度での反応ガスの導入、反応の停止、ならびに炉のパージおよび冷却のステップを実施した。反応条件は、図表に示される。
【０１４４】
結果として生じた生成物は、１，０００倍、１０，０００倍、５０，０００倍、および１００，０００倍の倍率で、それぞれ図７９、図８０、図８１、および図８２に示される。これらの画像が示唆する通り、この試料は、種々の直径を有するカーボンナノチューブの集まりを実証していると思われるが、各直径は、別個であると思われる。すなわち、この画像は、非常に大きい、大きい、中間の、小さい、または非常に小さい直径を有する多数のナノチューブを示すと思われるが、これらのサイズの間の直径を有するナノチューブはない。カーボンナノチューブに存在する多種多様の異なる直径があり、「第１の」成長として明確に優勢である特定の直径はない。
【０１４５】
生成施設実施例
図８３Ａ〜図８３Ｇは、カーボンナノチューブ生成のための例示的な連続的生成装置の概略図を示す。装置は、ガス供給源１０１、ガス取り扱い１０２、反応１０３、生成物分離１０４、水分離１０５、水処理１０６、生成物梱包１０７、および設備１０８に関する個々のサブシステムを備える。矢印は、材料（ガス、液体等）の流れを示す。破線および矢印は、情報の流れを示す。他の記号は、例えば、弁等の、種々の多岐にわたる機器および／またはシステム機能に必要とされる設備を指す。サブシステムは、組み合わせられるように修正されてもよく、または、所望の付属品として追加的なサブシステムを追加されてもよい。これは、図１で示されるバッチシステムに類似する。図８３Ａ〜図８３Ｇで例示される装置と図１Ａおよび１Ｂで例示される装置との間の主な差異は、熱交換システムおよび生成物除去システムの追加である。
【０１４６】
図８３Ａは、例示的なＣＮＴ生成装置に使用され得る種々のサブシステムの概要を示す。図８３Ｂで示されるように、特定の純度の液体二酸化炭素（ＣＯ２）または他の炭素酸化物の供給は、ガス供給源サブシステム内部のタンク２０１に保持される。圧力および温度等の条件が適切であるとき、ＣＯ２は、蒸気化器２０２を通って移動し、該蒸気化器２０２は、液体の成分を蒸発させて、ＣＯ２ガスを作成する。ＣＯ２の一部分は、次に、ガス取り扱いサブシステム（図８３Ｃ）内へ移動し、そのうちの一定割合が、水分離サブシステム（図８３Ｆ）から来るタンク保持された再循環されたＣＯ２ガス３０１の流れとともに、圧縮器３０２内で圧縮される。圧縮された再循環された流れは次に、さらなる処理のための保持のためにタンク３０３内に移動する前に、新しいＣＯ２供給ストリームの残りの部分、およびガス供給源サブシステム（図８３Ｂ）から来る混合された供給ストリームと組み合わされる。
【０１４７】
ガス供給源サブシステムはまた、ガス供給源サブシステム（図８３Ｂ）内部のパイプ２０３への管路によって、特定の純度のメタン（ＣＨ４）の供給を提供する。ガス取り扱いサブシステム（図８３Ｃ）の内部で、ＣＨ４とＣＯ２の残りの部分とが、適切な反応特異的条件下、ならびに適切な反応特異的濃度および密度で混合される。これらの条件および濃度は、典型的には、例えば、異なる反応条件下でのカーボンナノチューブまたはグラファイトまたはカーボンブラック形態等、所望の最終生成物が何であり得るかに依存する。組み合わされたガス供給ストリームは、次に、圧縮されたＣＯ２流と混合されて、組み合わされたガス供給ストリームを形成する。組み合わされたガス供給ストリームは、より大型の反応システムの他の構成要素のために必要とされる情報に関して、少なくとも１つの分析器３０４によって分析される。
【０１４８】
組み合わされたガス供給ストリームは、次に、反応サブシステム（図８３Ｄ）内部の第１のガス間交換形式の熱交換器４０１、典型的には、クロスフロー熱交換器へ流れ、そこで、組み合わされたガス供給ストリームは、生成物分離サブシステム（図８３Ｅ）内部のサイクロン５０１から来る、より温かいガスの流れからの熱を受け取る。組み合わされたガス供給ストリームの所望の特性を達成するために利用される、複数の熱交換器が存在し得る。熱交換器４０１は、使用される温度に適切であり、炭素ダスティング腐食に耐性である材料で作成される。いくつかの実施形態では、熱交換器の表面に金属酸化物の微細な堆積を生じさせて、金属ダスティングを低減または防止するために、少量の水が、ガス流ストリームに添加される。
【０１４９】
図８３Ｄに示される実施形態では、組み合わされたガス供給ストリームは、少なくとも１つの電気加熱器４０２へ移動して、反応物質を特定の反応条件にする。加熱器４０２は、反応器４０３から反応フィードバック情報を受信する。組み合わされたガス供給ストリームが、例えば、温度に関して、選択される特性に到達すると、それは反応器４０３内へ移動し、そこでＣＮＴが作成される。反応器４０３は、炭素ダスティング腐食の効果を軽減させるように、セラミックで裏打ちされ得る。反応器内の反応は、国際特許出願第ＰＣＴ／ＵＳ２０１０／０２９９３４号で述べられるものを含む、種々の種類および実施形態であり得る。
【０１５０】
ＣＮＴまたは他の炭素の形態の作成の後、反応器テールガスストリームは、生成物分離サブシステム（図８３Ｅ）内部のサイクロン５０１へ移動し、そこで、ＣＮＴは反応器テールガスストリームから分離される。サイクロン５０１は、反応器４０３をサイクロンに接続する全てのラインであり得、また、炭素ダスティング腐食の効果を回避するためにセラミックで裏打ちされ得る。サイクロン５０１は、例えば、ＣＮＴに関して仮定されるグラファイトの密度を有する球状粒子を仮定した場合、１２ミクロンより小さい粒子を分離する。
【０１５１】
なおも図８３Ｅを参照すると、ＣＮＴは、冷却装置５０４を通過し、そのプロセス中に、いくらかの残留ガス、例えば、ＣＯ２が、少なくとも１つのフィルタ５０２を通過し、次に安全な場所へと排気され得る５０３。冷却後、ＣＮＴまたは他の炭素生成物は、生成物梱包サブシステム（図８３Ｈ）内の、例えば、小包等の一種の輸送用梱包８０１に移動する。輸送用梱包は、安全および効率的な輸送および配達のための要件を満たすように選択され得る。梱包プロセスでは、さらなる残留ガスは、ポンプ８０２、またはフィルタ８０３を通過し得、次に安全に排気され得る８０４。ＣＮＴが、保管および輸送のために適切に梱包された後、輸送用梱包は、輸送場所８０５へ移動され得る。
【０１５２】
サイクロン５０１を去った後、きれいなテールガスストリームは、反応サブシステム（図８３Ｄ）へ戻り、少なくとも１つの熱交換器４０１を通り、入ってくるガスへ熱を移行させる。別法として、反応器テールガスストリームは、まず熱交換器４０１を通過し、次にサイクロン５０１を通過してもよい。熱交換器をサイクロンの後に配置することは、金属ダスティングおよびクリープ破壊の問題を低下させる傾向がある。これらの問題は、熱交換器の前で少量の水をガス流に注入することによって、さらに低減され得る。この水の添加は、金属酸化物の小さい層を熱交換器の内部部品上に生じさせて、熱交換器を金属ダスティングから保護する。別法として、またはそれに加えて、熱交換器は、セラミックで裏打ちされてもよい。
【０１５３】
反応器テールガスストリームはまた、１段階水冷式凝縮器６０２へ入る前に、水分離ユニット（図８３Ｆ）内部の別の熱交換器６０１を通過してもよい。きれいなテールガスストリームは、少なくとも１つのフィルタ６０３を通過し、そこで、水は、保持タンク６０４内へと濾過される。きれいなテールガスストリームがフィルタを通過した後に、安全に排気される一定量のガス６０５が存在し得、その後、きれいなテールガスストリームは、２段階凝縮器６０６内へ移動する。
【０１５４】
２段階凝縮器６０６、第１のコイルのセットは、ポンプ９０２を通過する通路を有し得、設備サブシステム（図８３Ｉ）内部に保持され得る冷却タワー９０１へと、および冷却タワー９０１から通る水の供給源を使用して、きれいなテールガスストリームを冷却する。きれいなテールガスストリームは、次に、２段階凝縮器６０６の第２の段階を通過し、それは典型的には、グリコールを冷却剤として使用する。グリコールは、設備サブシステム（図８３Ｉ）内部のポンプ９０４を格納する業者用冷蔵室（ｖｅｎｄｏｒ  ｃｈｉｌｌｅｒ）９０３へ、かつ業者用冷蔵室９０３から、通過する。２段階凝縮器６０６を通過した後、水は、１段階水冷式凝縮器６０２付近の水を保持するタンク６０４のための出力と交差するパイプを通って流れる前に、保持タンク６０７内に保持され得る。水は、水処理サブシステム（図８３Ｇ）内部の水処理タンク７０１へと移動し、そこで、さらなる処理のために保持される。水が保持タンク６０７内に収集されるのに伴い、再循環されたガス流は、水分離サブシステム（図８３Ｆ）内の熱交換器６０１へ戻り、最終的に、ガス取り扱いサブシステム（図８３Ｃ）内部のタンク３０１へと戻る。
【０１５５】
水処理サブシステム（図８３Ｇ）内部では、蓄積された水を保持するタンク７０１は、タンク内またはタンクの底部付近にあり得るパイプ７０２を通して水を計画的に放出する。ポンプ７０３は、水を、フィルタ７０４を通して方向付ける。水は次に、保管または安全な流出部７０５へと通過する。
【０１５６】
設備サブシステム（図８３）は、２段階凝縮器６０６、ならびに安全な場所への少なくとも１つの通気口９０５、および反応器を機能させるために必要な他のシステムのためのシステムを保持し得る。さらに、他の装置が、本明細書で開示される方法に従ってＣＮＴを生み出すために使用されてもよい。図８３は、単に１つの例を提供する。
【０１５７】
複数の試料を、図８３Ａ〜図８３Ｇに示される生成装置から採取した。各実施例に関して、炭素酸化物は、二酸化炭素であり、還元剤は、水素であり、また触媒は、軟鋼プレートであった。反応は、約０．３４２ＭＰａ（３５ｐｓｉｇ）で、約６２５℃〜６４０℃で実施した。
【０１５８】
図８４〜図９１はそれぞれ、１００，０００倍の倍率の、試料２２５、２２６、２２７、２２８、２２９、２３０、２３１、および２３２を示す。各場合において、結果として生じた生成物のバイモーダルな性質が明らかである。
【０１５９】
試料の多くにおいて、カーボンナノチューブまたはカーボンナノ繊維のバイモーダルサイズ分布を特徴とする、特徴的な組成物が観察される。より大きい直径の集団は、顕著なサイズ分布を伴う第１の直径に、顕著な範囲を有すると思われる。また、より小さい集団も、特性として直径約２０ｎｍ未満の、はるかにより小さいサイズ分布を有して観察される。
【０１６０】
図９２Ａ〜図９２Ｆは、別の試料、試料７３における、バイモーダル材料の単層集団のキラリティー分布を示す。図９２Ａ〜図９２Ｆは、試料７３における単層材料の種々のキラリティーの比存在度を提供する。比存在度は、ＮａｎｏＦｌｕｏｒｅｓｃｅｎｃｅ  ＮＳ−２  ａｎａｌｙｚｅｒ（Ｈｏｕｓｔｏｎ，ＴＸのＡｐｐｌｉｅｄ  Ｎａｎｏｆｌｕｏｒｅｓｃｅｎｃｅ  ＬＬＣから入手可能）を用いて決定した。この分析は、試料のうちの少なくともいくつかにおいて、第２の成長集団のうちの少なくともいくつかが単層ＣＮＴを含むという視覚的観察の妥当性を確認する傾向がある。複数の異なるキラリティーが、種々の濃度で存在することに留意されたい。反応条件に応じて、比存在度は、大きく変動し得る。特定のキラリティーにおけるより高い収率を伴うよう特定の配合を開発し得る。カーボンナノチューブが金属を含むか、およびカーボンナノチューブが伝導体または半導体であるかにキラリティーが影響を及ぼすと思われるため、これは商業的有意性を有し得る。Ｍｉｌｄｒｅｄ  Ｓ．Ｄｒｅｓｓｅｌｈａｕｓ＆Ｐｈａｅｄｏｎ  Ａｖｏｕｒｉｓ，Ｉｎｔｒｏｄｕｃｔｉｏｎ  ｔｏ  Ｃａｒｂｏｎ  Ｍａｔｅｒｉａｌｓ  Ｒｅｓｅａｒｃｈ，ｉｎ  ＣＡＲＢＯＮ  ＮＡＮＯＴＵＢＥＳ：ＳＹＮＴＨＥＳＩＳ，ＳＴＲＵＣＴＵＲＥ，ＰＲＯＰＥＲＴＩＥＳ，ＡＮＤ  ＡＰＰＬＩＣＡＴＩＯＮＳ，１，６（Ｍｉｌｄｒｅｄ  Ｓ．Ｄｒｅｓｓｅｌｈａｕｓ，Ｇｅｎｅ  Ｄｒｅｓｓｅｌｈａｕｓ，＆  Ｐｈａｅｄｏｎ  Ａｖｏｕｒｉｓ，ｅｄｓ．，２００１）を参照。
【０１６１】
先に述べたように、ナノチューブは、フォレスト成長、ピロー成長、および不規則な凝集体形態で生じ得る。図２は、大きく、局所的に平面的な触媒表面（円筒、ウエハ、または鋼のシート等）の上で反応が生じるときに典型的に生成されるような、フォレスト成長ＣＮＴ生成物を示す。図３は、「フォレスト」成長の画像を示すが、２０００倍の倍率である。
【０１６２】
ＣＮＴの第２の集団のうちの少なくともいくつかに関する可能性のある機構は、第１の集団を形成するＣＮＴの側壁の上での（および、おそらくは化学的に付着した）成長を含む。ここでの理論は、触媒原子の集団が、第１の集団の表面上、またはその隙間内に堆積し得るというものである。これらの原子は、反応条件下で、ＣＮＴ成長の核形成に十分なサイズに発達するまで、オストワルド成長のプロセスを通して凝集する。
【０１６３】
第２のより小さい直径の成長の成長に関する核形成サイトのために、触媒原子を堆積させるために企図される、３つの可能性のある機構が提案される：（ａ）成長先端の浸食、（ｂ）反応器中の揮散した鉄、および（ｃ）カルボニル形成、その後の鉄原子を堆積させるための分解。以下の考察は、単に考察の目的のためにのみ提供され、限定的であることを意図しない。これらの機構は、相互排他的ではなく、したがって、任意の組み合わせが生じ得る。さらに、いくつかの他の機構（単数または複数）が稼働してもよい。
【０１６４】
成長先端の浸食
成長先端の浸食は、成長先端から剥がれ落ちる触媒に由来する鉄の原子が関与する。これらの結晶粒は、鉄の他の結晶粒（おそらくは、揮散した鉄またはカルボニル分解に由来する鉄）と接触し、凝集して、第２の成長点先端または触媒核形成サイトとして働くのに十分なサイズの節を形成する。第２の成長のための核形成サイトは、触媒原子のオストワルド成長のプロセスを通して形成される可能性がある。凝集した鉄原子は、次に、下にさらに述べる通り、さらなるＣＮＴ形成を触媒する可能性がある。
【０１６５】
第２の成長は、触媒原子（典型的には、鋼をバルク触媒として使用するときの、鉄）として生じ、成長先端の浸食を通して第１の成長のチューブ層に同伴し、その後、オストワルド成長のプロセスを通して第１の成長カーボンナノチューブの表面上で凝集して、第２の成長のための核形成触媒粒子を形成し得る。オストワルド成長が進行するにつれて、凝集体は、カーボンナノチューブ成長を支持する閾値サイズに到達し、その後直ちに成長が開始され、それは核形成サイトのさらなる成長を止め、したがって第２の成長のサイズを相対的により小さい直径に制限する。
【０１６６】
揮散した鉄
反応器の内部の温度および圧力は、典型的には、鉄触媒を沸騰させるのに十分ではない。しかしながら、その条件は、いくらかの少量の鉄原子を揮散させるのに十分である。これらの原子は、次に、潜在的なＣＮＴ触媒核形成サイトへ凝集し、反応器の壁またはより大きいナノチューブの側壁に張り付き、下にさらに述べる通り、さらなるＣＮＴの形成を触媒する可能性がある。
【０１６７】
カルボニル分解
反応ガスは、反応ガス混合物中に一酸化炭素を含む。反応条件下で、鉄カルボニル形成の可能性があると思われる。しかしながら、反応器内の熱および圧力のため、いずれの形成された鉄カルボニルも、素早く分解し、反応器中に遊離する鉄原子を残す可能性がある。これらの原子は、次に、オストワルド成長を通して潜在的なＣＮＴ触媒核形成サイトへ凝集し、反応器の壁または他のナノチューブの側壁に張り付き、下にさらに述べる通り、さらなるＣＮＴ形成を触媒する可能性がある。
【０１６８】
第２の成長
第２の触媒サイト発達に関する可能な機構の考察から推測され得る通り、第２の核形成サイトは、先に形成されたカーボンナノチューブの塊内および反応器内部の種々の場所に、さらには不規則に、見出され得る。第２の成長は、直径が比較的均一であるようであり、これは、成長の開始が、概ね、核形成サイトが最小臨界サイズに到達する直後であるという仮説につながる。
【０１６９】
本分析はこれを確証してはいないが、第２のより小さい直径のカーボンナノチューブのうちの少なくともいくつかは、より大きいナノチューブの壁、おそらくはその壁の欠陥部位に、化学的に結合されることが可能である。図９３は、この前提を支持する理論上の概略的な様式を示す。図９３に示される通り、より大きい直径のナノチューブ１００は、鋼のシート等の触媒表面１０１から、外側に成長する。より大きい直径のナノチューブ１００が成長するにつれて、鉄等の原子または触媒原子の小さい凝集体１１０は、触媒シート１０１から剥離し、ナノチューブ１００に沿って移動する。上に述べる通り、この剥離は、表面移動を通して、あるいは、揮散した鉄を、その次に他の鉄原子とともに凝集する固体の鉄へと凝縮することによって、後にカーボンナノチューブの表面で分解し、金属原子をカーボンナノチューブの表面に堆積させる、鉄カルボニル等のカルボニルまたはガスもしくは蒸気を含有する他の触媒の形成によって、あるいは、これらまたは他の機構の組み合わせによって、生じ得る。
【０１７０】
図９３で示される通り、反応中、凝集した鉄のナノ粒子１１０は、カーボンナノチューブ１００の外壁内の欠陥の中に留まり得る。これらの鉄のナノ粒子１１０は、おそらくは、オストワルド成長のプロセスを通して凝集して、さらなるナノチューブ形成のための触媒の核形成粒子として働くのに十分なサイズになり得る。したがって、カーボンナノチューブの壁に留まる任意の鉄のナノ粒子は、他のカーボンナノチューブ１１１のための核形成サイトとなり得る。これらの他のカーボンナノチューブは、直径が、主要なナノチューブ１００よりはるかに小さい可能性があり、また欠陥が「新規の」ナノチューブとの結合に利用可能な開放された結合部を有し得ることから、ナノチューブ１００の外壁に化学的に結合され得る。
【０１７１】
フォレスト成長形態は、典型的には、このバイモーダルなサイズ分布を示す。これまでに実施された実施例では、第１の成長は、触媒基材に垂直に整列した（「フォレスト」を形成する）カーボンナノチューブを含む、より大きい直径のナノチューブを、第１の成長の中でもつれ合った、より小さい直径のＣＮＴの第２の集団とともに有している。例えば、図４は、全般的に整列されたより大きい直径のＣＮＴと、フォレスト成長の中に撚り合わされるはるかにより小さい直径のＣＮＴとを有する、フォレスト成長を示す。
【０１７２】
図８および図９は、第１のフォレスト成長を示す。画像を注意深く見ると、ＣＮＴの周辺に「けば」として見えるものが示される。第１の成長上の見かけのけばは、第２の成長である可能性がある。第２の成長は、比較的小さく、低倍率では、観察不可能であるか、または非常にけば立って見えるかのいずれかであることが多い。しかしながら、これらの画像は、概ねＳＥＭ画像において初めに可視となる倍率での第２の成長の外観を例示する。図１０および図１１は、試料１１２のより高倍率の画像を示す。ここに見られる通り、より小さい直径のＣＮＴは、より大きい直径の「フォレスト」成長の内部で撚り合わさっている。
【０１７３】
第１の成長は、全般的に、３つの主要な形態で生じると思われる：１）第１の成長が、整列し、バルク触媒の表面に実質的に垂直である、「フォレスト」成長、２）第１の成長が、高度に絡み、積み重ねられたピローのように見える別個の層で成長するように見える、「ピロー」成長、および３）高度に絡むが、明確な構造を有さない、凝集した材料。典型的に、第２の成長は、第１の成長材料内に分散され、見かけ上不規則に配向され、第１の成長材料に高度に絡む。第２の成長は、３つの形態の各々の試料において見られる。例えば、図８〜図１１は、フォレスト形態におけるこの第２の成長を示す。図１２および図１３は、ピロー形態におけるこの第２の成長を示す。
【０１７４】
したがって、いくつかの実施形態では、カーボンナノチューブの混合された集団を含む組成物は、実質的にフォレストまたはピローパターンで整列した、相対的により大きい直径のナノチューブを有する第１の集団と、第１の集団に高度に絡む、相対的により小さい直径のナノチューブを有する第２の集団とを含む。
【０１７５】
第１の成長材料は典型的には、多層カーボンナノチューブ（ＭＷＣＮＴ）であると思われるが、直径が透過型電子顕微鏡（ＴＥＭ）には大きすぎて、ナノチューブのうちのいくつかの別個の層を解像することができない場合があるため、材料の正確な構造は確認されていない。第１の成長材料のうちのいくつかが、いくつかの文献がカーボンナノ繊維と称するグラファイト状カラムを含むことが可能である。いずれの場合でも、構造は、約５００〜１，０００対１の典型的なアスペクト比を有する繊維状材料であり、また少量（典型的には、＜５重量％）の触媒残留物を伴う炭素から構成される。第１の成長としてのこれらの他の形態の存在は、本明細書で説明および請求されるような組成物に含まれることを意図される。
【０１７６】
これまでのところ、試験および評価において、第２の成長材料のＴＥＭ画像は、３つ以下の層を伴い、カーボンナノチューブの特有の構造を有する材料を示す。第２の成長材料は、追加的な層を有し得、また他の形態の炭素繊維を含み得ることが可能である。第２の成長としてのこれらの他の形態の存在が、説明されるような組成物に含まれることを意図される。
【０１７７】
図５〜図７は、漸増する倍率で、より大きいナノチューブ内部に撚り合わされるより小さい直径のナノチューブを伴う、より大きい直径を有するフォレスト成長カーボンナノチューブの電子顕微鏡画像を示す。これらの画像によって示される通り、より小さい直径のナノチューブは、単層ナノチューブであると思われる。
【０１７８】
同様に、図１２〜図１８は、ピロー成長形態カーボンナノチューブの画像を示す。例えば、図１２および図１３に見られるように、ピロー成長ナノチューブは、より大きい直径のナノチューブ内部に撚り合わされるより小さい直径のナノチューブを伴う、より大きい直径のナノチューブを含む。バイモーダルカーボンナノチューブ混合物が、より大きい直径およびより小さい直径のナノチューブの双方の特性を組み合わせることを、実験は示唆している。例えば、表１で示されるように、Ｕｎｉｖｅｒｓｉｔｙ  ｏｆ  Ｄａｙｔｏｎ  Ｒｅｓｅａｒｃｈ  Ｉｎｓｔｉｔｕｔｅによって実施されたバイモーダルフォレスト成長の試験は、試験されたバイモーダルカーボンナノチューブ試料に関する優れた電気伝導性を示唆している。試料１１２は、８７．６ｋＰａ（１２．７ｐｓｉ）で、典型的な試験材料に関する０．２６２Ｏｈｍｓ−ｃｍ超と比較して、０．２２３Ｏｈｍｓ−ｃｍの４ポイントの抵抗率を有した。
【０１７９】
（表１）電気抵抗率
2018095552.tif 000020
【０１８０】
バイモーダル材料は、したがって、より大きい直径のＣＮＴのより大きい強度と、より小さい直径のＣＮＴの強化された熱および電気伝導性とを、多くの用途において提供し得る。
【０１８１】
バイモーダル材料は、容易に湿潤および分散されると思われる。これは、バルク材料を通して種々のサイズの浸透経路をもたらす、材料におけるサイズの多様性に起因し得る。これらの浸透経路は、溶媒またはマトリックス材料を、凝集した材料に、より容易に浸出させることを可能にし得る。特定の機構にかかわらず、この特性は、バイモーダル材料を分散および浸出において有用にし得る。
【０１８２】
より小さいナノチューブがより大きい直径のナノチューブの外壁に化学的に結合する場合に、この化学結合は、材料を破損することなく破断され得ると仮定すると、２つのサイズ集団の分離は、バイモーダル集団の各々に対応する２つの材料のグレードをもたらし得る。そのような分離は、例えば、バイモーダル材料を分散させ、集団を遠心分離し、分離した集団を遠心分離器から引き出すことによってなされ得る。分離は、単層ＣＮＴを、その後の分離を伴うバイモーダル混合において成長させることによって大容量単層ＣＮＴ生成を開発するのに経済的な手段であることが証明され得る。
【０１８３】
したがって、本明細書で開示される組成物および方法は、先行の組成物および方法を上回るいくつかの利点を有する。開示される組成物および方法のある特定の実施形態が本明細書で説明されているが、種々の修正および変更は、本発明の主旨および範囲から逸脱することなく当業者によってなされ得る。
【図１Ａ】
2018095552.tif 000021
【図１Ｂ】
2018095552.tif 000022
【図２】
2018095552.tif 000023
【図３】
2018095552.tif 000024
【図４】
2018095552.tif 000025
【図５】
2018095552.tif 000026
【図６】
2018095552.tif 000027
【図７】
2018095552.tif 000028
【図８】
2018095552.tif 000029
【図９】
2018095552.tif 000030
【図１０】
2018095552.tif 000031
【図１１】
2018095552.tif 000032
【図１２】
2018095552.tif 000033
【図１３】
2018095552.tif 000034
【図１４】
2018095552.tif 000035
【図１５】
2018095552.tif 000036
【図１６】
2018095552.tif 000037
【図１７】
2018095552.tif 000038
【図１８】
2018095552.tif 000039
【図１９】
2018095552.tif 000040
【図２０】
2018095552.tif 000041
【図２１】
2018095552.tif 000042
【図２２】
2018095552.tif 000043
【図２３】
2018095552.tif 000044
【図２４】
2018095552.tif 000045
【図２５】
2018095552.tif 000046
【図２６】
2018095552.tif 000047
【図２７】
2018095552.tif 000048
【図２８】
2018095552.tif 000049
【図２９】
2018095552.tif 000050
【図３０】
2018095552.tif 000051
【図３１】
2018095552.tif 000052
【図３２】
2018095552.tif 000053
【図３３】
2018095552.tif 000054
【図３４】
2018095552.tif 000055
【図３５】
2018095552.tif 000056
【図３６】
2018095552.tif 000057
【図３７】
2018095552.tif 000058
【図３８】
2018095552.tif 000059
【図３９】
2018095552.tif 000060
【図４０】
2018095552.tif 000061
【図４１】
2018095552.tif 000062
【図４２】
2018095552.tif 000063
【図４３】
2018095552.tif 000064
【図４４】
2018095552.tif 000065
【図４５】
2018095552.tif 000066
【図４６】
2018095552.tif 000067
【図４７】
2018095552.tif 000068
【図４８】
2018095552.tif 000069
【図４９】
2018095552.tif 000070
【図５０】
2018095552.tif 000071
【図５１】
2018095552.tif 000072
【図５２】
2018095552.tif 000073
【図５３】
2018095552.tif 000074
【図５４】
2018095552.tif 000075
【図５５】
2018095552.tif 000076
【図５６】
2018095552.tif 000077
【図５７】
2018095552.tif 000078
【図５８】
2018095552.tif 000079
【図５９】
2018095552.tif 000080
【図６０】
2018095552.tif 000081
【図６１】
2018095552.tif 000082
【図６２】
2018095552.tif 000083
【図６３】
2018095552.tif 000084
【図６４】
2018095552.tif 000085
【図６５】
2018095552.tif 000086
【図６６】
2018095552.tif 000087
【図６７】
2018095552.tif 000088
【図６８】
2018095552.tif 000089
【図６９】
2018095552.tif 000090
【図７０】
2018095552.tif 000091
【図７１】
2018095552.tif 000092
【図７２】
2018095552.tif 000093
【図７３】
2018095552.tif 000094
【図７４】
2018095552.tif 000095
【図７５】
2018095552.tif 000096
【図７６】
2018095552.tif 000097
【図７７】
2018095552.tif 000098
【図７８】
2018095552.tif 000099
【図７９】
2018095552.tif 000100
【図８０】
2018095552.tif 000101
【図８１】
2018095552.tif 000102
【図８２】
2018095552.tif 000103
【図８３Ａ】
2018095552.tif 000104
【図８３Ｂ】
2018095552.tif 000105
【図８３Ｃ】
2018095552.tif 000106
【図８３Ｄ】
2018095552.tif 000107
【図８３Ｅ】
2018095552.tif 000108
【図８３Ｆ】
2018095552.tif 000109
【図８３Ｇ】
2018095552.tif 000110
【図８３Ｈ】
2018095552.tif 000111
【図８３Ｉ】
2018095552.tif 000112
【図８４】
2018095552.tif 000113
【図８５】
2018095552.tif 000114
【図８６】
2018095552.tif 000115
【図８７】
2018095552.tif 000116
【図８８】
2018095552.tif 000117
【図８９】
2018095552.tif 000118
【図９０】
2018095552.tif 000119
【図９１】
2018095552.tif 000120
【図９２Ａ】
2018095552.tif 000121
【図９２Ｂ】
2018095552.tif 000122
【図９２Ｃ】
2018095552.tif 000123
【図９２Ｄ】
2018095552.tif 000124
【図９２Ｅ】
2018095552.tif 000125
【図９２Ｆ】
2018095552.tif 000126
【図９３】
2018095552.tif 000127
【図９４】
2018095552.tif 000128
【手続補正書】
【提出日】平成30年2月20日(2018.2.20)
【手続補正１】
【補正対象書類名】特許請求の範囲
【補正対象項目名】全文
【補正方法】変更
【補正の内容】
【特許請求の範囲】
【請求項１】
バイモーダルサイズ分布を有するカーボンナノ粒子の混合物を生成する方法であって、
炭素酸化物ガスストリームおよび還元剤ガスストリームを混合して、二酸化炭素および９０％超の還元ガスを含む反応ガス混合物を形成することと；
前記反応ガス混合物を、４５０℃〜９００℃の範囲内の反応温度および５３ｋＰａ〜１３３ｋＰａの範囲内の反応圧力で、固体触媒を含有する反応容器へ導入することと；
前記反応ガス混合物の二酸化炭素の少なくとも一部を、前記固体触媒の存在下で、前記反応ガス混合物の還元ガスと反応させて、バイモーダル組成物を形成することであって、
該バイモーダル組成物は、
少なくとも５０：１のアスペクト比を有するナノ繊維を含むカーボンナノ粒子の第１の集団；および
不規則な配向を有し、前記カーボンナノ粒子の第１の集団と絡み合わされたカーボンナノ粒子の第２の集団であって、前記カーボンナノ粒子の第１の集団の平均直径よりも小さい平均直径を有する、カーボンナノ粒子の第２の集団
を含む、ことと；
前記バイモーダル組成物を前記反応容器から取り出すことと
を含む、方法。
【請求項２】
前記触媒が、軟鋼、ステンレス鋼３０４、ステンレス鋼３１６Ｌ、および炭素鋼から成る群から選択される材料を含む、請求項１に記載の方法。
【請求項３】
反応ガス混合物の一部分を含むように、前記反応容器からテールガスストリームを再循環させることをさらに含む、請求項１に記載の方法。
【請求項４】
バイモーダルサイズ分布を有するカーボンナノ粒子の混合物を生成するための方法であって、
炭素酸化物ガスストリームおよび還元剤ガスストリームを混合して、９０％超の還元ガスを含む反応ガス混合物を形成することと；
前記反応ガス混合物を、６００℃を超える反応温度および５３ｋPaを超える反応圧力で、固体触媒を含有する反応容器中へ通すことであって、前記固体触媒が、鉄がアルファ相にない、担持されていない鉄系触媒を含む、ことと；
前記反応ガス混合物を、前記固体触媒の存在下で反応させて、バイモーダル組成物を形成することであって、
該バイモーダル組成物は、
少なくとも５０：１のアスペクト比を有するナノ繊維を含むカーボンナノ粒子の第１の集団；および
不規則な配向を有し、前記カーボンナノ粒子の第１の集団と絡み合わされたカーボンナノ粒子の第２の集団であって、前記カーボンナノ粒子の第１の集団の平均直径よりも小さい平均直径を有する、カーボンナノ粒子の第２の集団
を含む、ことと；
前記反応容器中の水蒸気の分圧を、カーボンナノ粒子の形成を促進する炭素活性レベルを生じさせるために継続的に維持することと；
前記バイモーダル組成物を、前記反応容器から取り出すことと、
を含む、方法。
【請求項５】
前記鉄が、非酸化状態にある、請求項４に記載の方法。
【請求項６】
前記鉄が、還元状態にある、請求項５に記載の方法。
【請求項７】
前記バイモーダル組成物を、前記反応容器から取り出すことが、
前記バイモーダル組成物を含む反応器テールガスストリームおよびテールガスをサイクロン分離器に通し、前記バイモーダル組成物をテールガスから分離することと；
前記分離されたバイモーダル組成物を冷却装置に通過させて、そこから残留ガスを除去することと
を含む、請求項４に記載の方法。
【請求項８】
カーボンナノ粒子から分離されたテールガスを熱交換器に通し、前記反応ガス混合物を通じさせて熱を該反応ガス混合物に移行させることをさらに含む、請求項７に記載の方法。
【請求項９】
少なくとも５０：１のアスペクト比を有するナノ繊維を含むカーボンナノ粒子の第１の集団と、
前記第１の集団の平均直径よりも小さい平均直径を有するカーボンナノ粒子の第２の集団と
を含む固体炭素組成物であって、
前記第２の集団のカーボンナノ粒子が前記第１の集団のカーボンナノ粒子と絡み合わされ、かつ前記第２の集団が不規則な配向を有する、固体炭素組成物。
【請求項１０】
前記第１の集団の前記カーボンナノ粒子の前記平均直径が、前記第２の集団の前記カーボンナノ粒子の前記平均直径の少なくとも３倍である、請求項９に記載の組成物。
【請求項１１】
前記第１の集団の前記カーボンナノ粒子の前記平均直径が、前記第２の集団の前記カーボンナノ粒子の前記平均直径の３倍〜１５倍である、請求項１０に記載の組成物。
【請求項１２】
前記第２の集団内の前記カーボンナノ粒子のうちの少なくとも１つが、前記第１の集団内の前記カーボンナノ粒子のうちの少なくとも１つに化学的に結合している、請求項９に記載の組成物。
【請求項１３】
前記第１の集団が、２０ｎｍ〜２００ｎｍの特有の直径を有するカーボンナノ繊維を含む、請求項９に記載の組成物。
【請求項１４】
前記第１の集団が、４０ｎｍ超の特有の直径を有するカーボンナノ繊維を含み、前記第２の集団が、３０ｎｍ未満の特有の直径を有するカーボンナノチューブを含む、請求項９に記載の組成物。
【請求項１５】
前記第１の集団が、８０ｎｍ〜１５０ｎｍの特有の直径を有するカーボンナノ繊維を含み、前記第２の集団が、１０ｎｍ〜２５ｎｍの特有の直径を有するカーボンナノチューブを含む、請求項９に記載の組成物。
【請求項１６】
前記第２の集団が、多層カーボンナノチューブを含む、請求項９に記載の組成物。
【請求項１７】
前記第１および前記第２の集団の平均直径の中間の平均直径を有する、ナノ粒子の第３の集団をさらに含む、請求項９に記載の組成物。
【請求項１８】
前記ナノ繊維が、グラファイト状カラムを含む、請求項９に記載の組成物。